(57)【特許請求の範囲】
【請求項１】
表面に多数の溝部を備える低反射構造部を有する車両用内装材であって、
前記溝部は、前記溝部の側面により囲まれた領域である溝口部の平面視形状を八角形に近似したときの面積の平均が９４０００ｎｍ２以上１３１０００ｎｍ２以下の範囲内であり、
前記溝部の前記溝口部の平面視形状を八角形に近似したときの最大内角の分散が６００（°）２以上１０２０（°）２以下の範囲であり、
一の前記溝部と、前記一の溝部の前記溝口部の平面視形状を八角形に近似したときの重心に最も接近した位置に前記溝口部の前記重心を有する前記溝部との重心間距離の平均が５００ｎｍ以下であり、
前記重心間距離の分散が８０００ｎｍ２以上であることを特徴とする車両用内装材。
【請求項２】
着色樹脂基体と、
前記着色樹脂基体上に形成された透明フィルム層と、を有し、
前記透明フィルム層の表面に前記低反射構造部を有することを特徴とする請求項１に記載の車両用内装材。
【請求項３】
前記低反射構造部における５°正反射率と６５°反射率との差が１．５％以下であり、かつ、最大反射率が２．０％以下であることを特徴とする請求項１または請求項２に記載の車両用内装材。
【請求項４】
前記車両用内装材がインストルメントパネルであることを特徴とする請求項１から請求項３までのいずれかに記載の車両用内装材。
【請求項５】
透明樹脂層の少なくとも一方の表面に多数の溝部を備える低反射構造部を有する車両用内装材用フィルムであって、
前記溝部は、前記溝部の側面により囲まれた領域である溝口部の平面視形状を八角形に近似したときの面積の平均が９４０００ｎｍ２以上１３１０００ｎｍ２以下の範囲内であり、
前記溝部の前記溝口部の平面視形状を八角形に近似したときの最大内角の分散が６００（°）２以上１０２０（°）２以下の範囲であり、
一の前記溝部と、前記一の溝部の前記溝口部の平面視形状を八角形に近似したときの重心に最も接近した位置に前記溝口部の前記重心を有する前記溝部との重心間距離の平均が５００ｎｍ以下であり、
前記重心間距離の分散が８０００ｎｍ２以上であることを特徴とする車両用内装材用フィルム。
【請求項６】
前記低反射構造部における５°正反射率と６５°反射率との差が１．５％以下であり、かつ、最大反射率が２．０％以下であることを特徴とする請求項５に記載の車両用内装材用フィルム。
【発明の詳細な説明】
【技術分野】
【０００１】
本発明は、車両の車室内等に配置される内装材および内装材用フィルムに関するものである。
【背景技術】
【０００２】
一般に、自動車の内装部品において、スピードメーター等の計器、オーディオ、エアコン、デフロスター等の操作盤を配置するインストルメントパネル等の樹脂成形品は、質感、見栄え等の品質を向上させるために、表面に凹凸形状等の表面加工が施されている。
従来、このように自動車等の車両の内装部品は、意匠性に加えて低反射性も重視されることから、意匠性と低反射性とを共に有する車両用内装材が求められている。
【０００３】
例えば、ロール・エンボス加工又はフラット・エンボス加工によって模様状紋をインストルメントパネルの表面に形成し、模様状紋の凸部面に突状を形成することで、見栄えを良くし、さらに、インストルメントパネルの表面に入射した光を乱反射させ、模様状紋をフロントガラスに映りにくくし、運転に支障が生じないようにしたインストルメントパネルが公知である。
【０００４】
しかしながら、上述したインストルメントパネルでは、模様状紋の凸部面に形成する突状の形状および配置間隔によっては、太陽光や後続車両のヘッドライトの光を反射して眩しく煩わしいことがある（特許文献１および２）。
【先行技術文献】
【特許文献】
【０００５】
【特許文献１】特開２０１０−２５３９８２号公報
【特許文献２】特開２０１４−２３４１４１号公報
【発明の概要】
【発明が解決しようとする課題】
【０００６】
本発明は、上記課題に鑑みてなされたものであり、太陽光および後続車のヘッドライト等の光の反射を抑制し、運転中に反射光にて眩しさを感じることがなく、窓に内装材等の映像や模様等が映り込むことを防ぐことが可能な車両用内装材を提供することを主目的とする。
【課題を解決するための手段】
【０００７】
本発明者は、上記課題を解決すべく鋭意検討を行った結果、所定の形状を有する低反射構造部を車両用内装材の表面に有することにより、太陽光および後続車のヘッドライト等の光の反射を抑制し、反射による眩しさ、および、窓への内装材等の映り込みを防止することができることを見出し、本発明を完成するに至った。
【０００８】
すなわち、本発明は、表面に多数の溝部を備える低反射構造部を有する車両用内装材であって、上記溝部は、上記溝部の側面により囲まれた領域である溝口部の平面視形状を八角形に近似したときの面積の平均が９４０００ｎｍ２以上１３１０００ｎｍ２以下の範囲内であり、上記溝部の上記溝口部の平面視形状を八角形に近似したときの最大内角の分散が６００（°）２以上１０２０（°）２以下の範囲であり、一の上記溝部と、上記一の溝部の上記溝口部の平面視形状を八角形に近似したときの重心に最も接近した位置に上記溝口部の上記重心を有する上記溝部との重心間距離の平均が５００ｎｍ以下であり、上記重心間距離の分散が８０００ｎｍ２以上であることを特徴とする車両用内装材を提供する。
なお、本明細書内において、多数の溝部が上記の所定のパラメータ値を有して備わる低反射構造部のことを、「所定の低反射構造部」と称する場合がある。
【０００９】
本発明によれば、車両用内装材の表面に所定の低反射構造部を有することで、上記低反射構造部を構成する溝部において光を多数回反射させることができ、また、干渉によって特定の波長光の強度が強まるのを抑制することができる。
このため、本発明の車両用内装材は、広波長域の光に対して優れた反射率低減効果を奏することができ、太陽光および後続車のヘッドライト等の光の反射による眩しさを低減し、窓への内装材等の映り込みを防止することができる。
【００１０】
上記発明においては、着色樹脂基体と、上記着色樹脂基体上に形成された透明フィルム層と、を有し、上記透明フィルム層の表面に上記低反射構造部を有することが好ましい。表面に所定の低反射構造部を有する透明フィルム層が着色樹脂基体上に形成されていることで、上記着色樹脂基体の色彩および明度によらず、広波長域の光に対して優れた反射率低減効果を奏することができるからである。
【００１１】
上記発明においては、上記低反射構造部における５°正反射率と６５°反射率との差が１．５％以下であり、かつ、最大反射率が２．０％以下であることが好ましい。本発明の車両用内装材の形状により視認する角度が大きく異なる場合であっても、優れた反射率低減効果を奏することが可能となるからである。
【００１２】
上記発明においては、上記車両用内装材がインストルメントパネルであることが好ましい。車両用内装材の中でも特に、インストルメントパネルは、運転者の目の前に配置されており、太陽光および後続車のヘッドライトによる光の反射が運転者の視界に最も影響を及ぼすものである。したがって、本発明の車両用内装材をインストルメントパネルに適用することにより、優れた反射率低減効果を奏することができ、インストルメントパネル表面からの反射光を低減し、フロントガラスへのインストルメントパネル像の映り込みを防止することができるからである。
【００１３】
また、本発明は、透明樹脂層の少なくとも一方の表面に多数の溝部を備える低反射構造部を有する車両用内装材用フィルムであって、上記溝部は、上記溝部の側面により囲まれた領域である溝口部の平面視形状を八角形に近似したときの面積の平均が９４０００ｎｍ２以上１３１０００ｎｍ２以下の範囲内であり、上記溝部の上記溝口部の平面視形状を八角形に近似したときの最大内角の分散が６００（°）２以上１０２０（°）２以下の範囲であり、一の上記溝部と、上記一の溝部の上記溝口部の平面視形状を八角形に近似したときの重心に最も接近した位置に上記溝口部の上記重心を有する上記溝部との重心間距離の平均が５００ｎｍ以下であり、上記重心間距離の分散が８０００ｎｍ２以上であることを特徴とする車両用内装材用フィルムを提供する。
【００１４】
本発明によれば、車両用内装材用フィルムの表面に所定の低反射構造部を有することで、上記低反射構造部を構成する溝部において光を多数回反射させることができ、また、干渉によって特定の波長光の強度が強まるのを抑制することができる。
このため、本発明の車両用内装材用フィルムは、広波長域の光に対して優れた反射率低減効果を奏することができ、本発明の車両用内装材用フィルムを車両用内装材の表面に配置することにより、太陽光および後続車のヘッドライト等の光の反射による眩しさを低減し、窓への内装材等の映り込みを防止することができる。
【００１５】
上記発明においては、上記低反射構造部における５°正反射率と６５°反射率との差が１．５％以下であり、かつ、最大反射率が２．０％以下であることが好ましい。本発明の車両用内装材用フィルムを車両用内装材の表面に配置した際に、上記車両用内装材の形状により視認する角度が大きく異なる場合であっても、優れた反射率低減効果を奏することが可能となるからである。
【発明の効果】
【００１６】
本発明の車両用内装材は、太陽光および後続車のヘッドライト等の光の反射による眩しさを低減し、窓への内装材等の映り込みを防止することが可能であるといった作用効果を奏する。
【図面の簡単な説明】
【００１７】
【図１】本発明の車両用内装材の一例を示す概略斜視図である。
【図２】図１のＡ−Ａ線における概略断面図である。
【図３】本発明の車両用内装材における溝部を説明する説明図である。
【図４】本発明の車両用内装材における溝部を説明する説明図である。
【図５】本発明の車両用内装材の第１態様の一例を示す概略断面図である。
【図６】本発明の車両用内装材の第２態様の一例を示す概略断面図である。
【発明を実施するための形態】
【００１８】
以下、本発明の車両用内装材および車両用内装材用フィルムについて詳細に説明する。
【００１９】
Ａ．車両用内装材
本発明の車両用内装材は、表面に多数の溝部を備える低反射構造部を有する車両用内装材であって、上記溝部は、上記溝部の側面により囲まれた領域である溝口部の平面視形状を八角形に近似したときの面積の平均が９４０００ｎｍ２以上１３１０００ｎｍ２以下の範囲内であり、上記溝部の上記溝口部の平面視形状を八角形に近似したときの最大内角の分散が６００（°）２以上１０２０（°）２以下の範囲であり、一の上記溝部と、上記一の溝部の上記溝口部の平面視形状を八角形に近似したときの重心に最も接近した位置に上記溝口部の上記重心を有する上記溝部との重心間距離（以下、最近接重心間距離と称する場合がある。）の平均が５００ｎｍ以下であり、上記重心間距離の分散が８０００ｎｍ２以上であることを特徴とするものである。
【００２０】
本発明の車両用内装材について、図を参照して説明する。図１は、本発明の車両用内装材の一例を示す概略斜視図であり、図２は、図１のＡ−Ａ線における概略断面図である。
図１および図２に例示するように、本発明の車両用内装材１０は、表面に、多数の溝部２を備える低反射構造部３を有する。
図２で示すように、低反射構造部３において、多数の溝部２は、形状および配置位置に所定のばらつきを有している。多数の溝部が有する形状および配置位置の所定のばらつきについては、後述する。
【００２１】
本発明によれば、車両用内装材の表面に所定の低反射構造部を有することで、上記低反射構造部を構成する溝部において光を多数回反射させることができ、また、干渉によって特定の波長光の強度が強まるのを抑制することができる。
このため、本発明の車両用内装材は、広波長域の光に対して優れた反射率低減効果を奏することができ、太陽光および後続車のヘッドライト等の光の反射による眩しさを低減し、窓への内装材等の映り込みを防止することができる。
【００２２】
本発明の車両用内装材は、通常、少なくとも着色樹脂基体により構成されており、上記着色樹脂基体表面に上記低反射構造部を有する第１態様、および、上記着色樹脂基体と、上記着色樹脂基体上に形成された透明フィルム層と、有し、上記透明フィルム層の表面に上記低反射構造部を有する第２態様、に大別される。
以下、本発明の車両用内装材のそれぞれの態様について説明する。
【００２３】
Ｉ．第１態様
本発明の車両用内装材の第１態様（以下、この項において本態様と称する場合がある。）は、着色樹脂基体表面に上記低反射構造部を有するものである。
本態様においては、上記低反射構造部が、上記着色樹脂基体の表面に直接形成されている。
【００２４】
先に説明した図１および図２は、本態様の車両用内装材を例示したものであり、車両用内装材１０を構成する着色樹脂基体１の表面に、多数の溝部２を備える低反射構造部３を有している。低反射構造部３は、着色樹脂基体１の表面に直接形成されている。
【００２５】
本態様によれば、着色樹脂基体表面に所定の低反射構造部を有することにより、上記低反射構造部を構成する溝部において光を多数回反射させることができ、また、干渉によって特定の波長光の強度が強まるのを抑制することができる。
このため、本態様の車両用内装材は、広波長域の光に対して優れた反射率低減効果を奏することができ、太陽光および後続車のヘッドライト等の光の反射による眩しさを低減し、窓への内装材等の映り込みを防止することができる。
【００２６】
以下、本態様の車両用内装材における各構成および製造方法について説明する。
【００２７】
１．低反射構造部
本態様における低反射構造部は、多数の溝部を備えるものである。上記多数の溝部は、形状および配置位置に所定のばらつきを有する。
【００２８】
また、上記低反射構造部は、着色樹脂基体表面に有するものである。後述するように、本態様における上記着色樹脂基体が、表皮層、中間層、および芯材から構成される場合、上記低反射構造部は、上記着色樹脂基体の表皮層の表面に形成される。
以下、本態様における低反射構造部の詳細について説明する。
【００２９】
（１）溝部
本態様における溝部は、形状および配置位置に所定のばらつきを有するものである。多数の溝部の形状および配置位置のばらつきのことを、単に「(溝部の)ばらつき」と称する場合がある。
【００３０】
ここで、多数の溝部が有するばらつきは、以下の３つのパラメータを定量化することにより規定される。
第１のパラメータは、溝部の側面により囲まれた領域である溝口部（以下、単に溝口部と称する場合がある。）の大きさによるものである。図３（ａ）に示すように、溝部２および２’は、側面により囲まれた領域である溝口部ＤおよびＤ’を、車両用内装材の表面内に有している。多数の溝部が所定のばらつきを有するとは、図３（ｂ）に示すように、溝部２および２’のそれぞれの溝口部ＤおよびＤ’の平面視形状を八角形に近似したときの面積ＳおよびＳ’の平均が９４０００ｎｍ２以上１３１０００ｎｍ２以下の範囲内であることをいう。
第２のパラメータは、溝口部の形状によるものである。多数の溝部が所定のばらつきを有するとは、図３（ｂ）に示すように、溝部２および２’の溝口部ＤおよびＤ’の平面視形状を八角形に近似したときの最大内角の分散が６００（°）２以上１０２０（°）２以下の範囲内であることをいう。
第３のパラメータは、隣接する溝部の位置関係によるものである。多数の溝部が所定のばらつきを有するとは、図３（ｂ）で示すように、一の溝部２と、一の溝部２の溝口部Ｄの平面視形状を八角形に近似したときの重心Ｏに最も近接した位置に、溝口部の平面視形状を八角形に近似したときの重心Ｏ’を有する他の溝部２’との重心間距離、すなわち、最近接重心間距離ＬＯの平均が５００ｎｍ以下であり、最近接重心間距離ＬＯの分散が８０００ｎｍ２以上であることをいう。
図３（ａ）は溝部の形状を説明する概略斜視図であり、図３（ｂ）は図３（ａ）溝部の溝口部側から見たときの概略平面図である。
【００３１】
すなわち、多数の溝部が「所定のばらつきを有する」とは、上記の第１〜第３の各パラメータが上述の所定の範囲内（以下、所定値と称する場合がある。）を示すことを意味する。
【００３２】
本態様においては、「溝口部の大きさ」、「溝口部の形状」、および「隣接する溝部の位置関係」の３つのパラメータにより規定されるばらつきの程度により、多数の溝部により低反射構造部において奏される反射率低減効果が決定される。そして、各パラメータが上述の所定値を示すことで、多数の溝部が所定のばらつきを有し、低反射構造部において所望の効果を奏することができる。
【００３３】
以下、溝部の形状および配置位置のばらつきを規定するためのパラメータの定量化方法、および、具体的なパラメータについて説明する。
【００３４】
（ａ）パラメータの定量化方法
上記溝部の形状および配置位置のばらつきは、本態様の車両用内装材の表面に有する低反射構造部に備わる多数の溝部のうち、所望の点数を抽出して算出され、定量化される。
溝部の抽出は、走査型電子顕微鏡（Scanning Electron Microscope：以下、ＳＥＭと称する。）や原子間力顕微鏡（Atomic Force Microscope：以下、ＡＦＭと称する。）等を用い、倍率１００００倍、視野範囲を縦４μｍ×横４μｍとして、上記車両用内装材の低反射構造部を有する面（以下、低反射構造部賦形面と称する場合がある。）側から平面視観察を行い、上記視野範囲における溝部の面内配列を画像で検出し、その中から所望の点数を抽出する方法を用いる。
【００３５】
各パラメータは、１つの視野範囲あたりの溝部の最低抽出点数を３０点として算出する。溝部の抽出点数は多いほど好ましく、抽出点数は３０点以上、中でも５０点以上であることが好ましい。また、溝部の抽出を行うための上記視野範囲の検出数は、低反射構造部賦形面の所望の単位面積（２５００ｍｍ２）当たり３箇所以上、中でも５箇所以上、特に１０箇所以上であることが好ましい。
抽出点数および視野範囲の検出数を上記範囲で規定することで、３つのパラメータをより高精度で定量化することができ、溝部の形状および配置位置のばらつきを正確に規定することができるからである。
【００３６】
各パラメータは、以下の手順により定量化される。
（ｉ）まず、ＳＥＭやＡＦＭを用いて溝部の面内配列を検出する。検出された面内配列から、所望の点数の溝部を抽出し、各溝部について、溝部側面により囲まれた領域である溝口部の平面視形状を検出する。上記溝口部の平面視形状は、ＳＥＭ像では白黒のコントラストから、ＡＦＭ像では色の明暗のコントラストから検出することができる。
上記平面視形状の具体的な検出方法は特に限定されないが、例えば、画像内のコントラストの１次微分で勾配を計算することでエッジの強さを計算し、上記勾配の方向から上記エッジの局所的な変化を予測して、その方向の勾配が局所的に極大となる箇所を探す方法を用いることができる。
【００３７】
（ｉｉ）続いて、ＳＥＭ画像やＡＦＭ画像から、各溝部について溝口部の平面視形状を八角形に近似する。この際、部分的に途切れている線は補完する。補完方法としては、例えば、ある閾値を設けて閉空間を作る方法を用いることができる。
溝口部の平面視形状の近似は、画像から形状を近似する際に用いられる従来公知の方法を適用することができ、特に限定されないが、例えば、テンプレートマッチング、一般化ハフ変換、Douglas-Peucker法等の各方法を用いることができる。
【００３８】
テンプレートマッチングは、予め形状を表現したテンプレートを準備し、画像認識の対象となる画像データに対してテンプレートを移動させながら相関係数等の類似度の指標を調べることによって画像データに含まれる形状を認識する技術である。テンプレートマッチングによる画像近似手法については、例えば、「中田崇行、包躍、藤原直史:“三次元環境におけるLog-Polar変換を用いた図形認識”,電気情報通信学会論文誌（D-II）, Vol.88, No.6, pp.985-993(2005.6)」、「斎藤文彦:“部分ランダム探索と適応型探索による半導体チップ画像テンプレートマッチング”, 精密工学会誌, Vol.61, No.11, pp.1604-1608(1995.11)」に開示される。
【００３９】
また、一般化ハフ変換は、無限に存在する直線の中から画像データ内の特徴点を最も多く通る直線を決定するハフ変換を一般化して曲線に応用したものであり、この一般化ハフ変換によっても、事前に用意した参照用のテーブルを利用して画像データの形状認識を行うことができる。一般化ハフ変換による画像近似手法については、例えば、「Ballad.D.H: “GENERALIZING THE HOUGH TRANSFORM TO DETECT ARBITRARY SHAPES”, Pattern Recognition, Vol.13, No.2, pp.111-122(1981)」や、「木村彰男，渡辺孝志：“アフィン変換に不変な任意図形検出法として拡張された一般化ハフ変換”, 電気情報通信学会誌(D-II), Vol. J84-D-II, No. 5, pp.789-798(2001.5)」に開示される。
【００４０】
Douglas-Peucker法は、折れ線近似によって形状認識を行う手法である。Douglas-Peucker法による画像近似手法については、例えば、「Wu. S.T, M.R.G:“A non-self-intersection Douglas-Peucker Algorithm”, Proceeding of Sixteenth Brazilian Symposium on Computer Graphics and Image Processing, IEEE, pp.60-66(2003)」に開示される。
【００４１】
（ｉｉｉ）次に、各溝部について、溝口部の平面視形状を八角形に近似したときの面積（以下、溝口部の面積と称する場合がある。）を算出し、溝口部の大きさを規定する。溝口部の面積は、画像のスケールのピクセルサイズと八角形に含まれるピクセル数との対比から算出することができる。算出された上記面積を統計処理して、平均値および分散を求める。統計処理には既存の表計算ソフトを使用することができる。
溝口部の面積の平均値および分散を求める際には、外れ値を除外することが望ましい。外れ値とは、以下の計算式によって算出される標準化得点の絶対値が３以上をいう。
標準化得点＝(個々の溝口部の面積−溝口部の面積の平均値)/標準偏差
【００４２】
（ｉｖ）次に、各溝部について、溝口部の平面視形状を八角形に近似したときの最大内角（以下、溝口部の最大内角と称する場合がある。）を抽出して、統計処理により平均値および分散を求めることで、溝口部の形状を規定する。統計処理には既存の表計算ソフトを使用することができる。
上記最大内角の平均値および分散を求める際には、外れ値を除外することが望ましい。外れ値は、以下の計算式によって算出される標準化得点の絶対値が３以上をいう。
標準化得点＝(個々の溝口部の最大内角−溝口部の最大内角の平均値)/標準偏差
【００４３】
（ｖ）次に、隣接する溝部の位置関係を規定する。まず、各溝部について、溝口部の平面視形状を八角形に近似したときの重心（八角形に近似された上記溝口部の平面視形状の重心。以下、溝口部の重心と称する場合がある。）を特定し、溝部の位置を規定する。溝口部の重心は、以下の方法により特定することができる。まず、先に述べたように溝口部の平面視形状を八角形に近似し、上記八角形の１つの頂点から対角線を結び６つの三角形に分割して、各々の三角形の重心を求める。次に、６つの三角形の各重心を結び六角形とし、同様の方法で六角形の１つの頂点から対角線を結び４つの三角形に分割して、各々の三角形の重心を求める。次に４つの三角形の各重心を結び四角形とする。続いて、四角形を１つの対角線で２つの三角形に分割し、２つの三角形の各重心を求め、２つの重心を直線で結び、同様に、四角形を別の対角線で２つの三角形に分割して２つの三角形の各重心を求め、２つの重心を直線で結ぶ。２本の直線の交点が八角形の重心、すなわち溝口部の重心となる。
【００４４】
（ｖｉ）続いて、各溝部の溝口部の重心の位置を座標化する。溝口部の重心の位置は、ＳＥＭ画像やＡＦＭ画像を座標平面として座標化することができる。座標の原点および軸は、任意の方向にとることができる。例えば、ＳＥＭ画像やＡＦＭ画像中の左下を原点として、上記原点から、上記画像内において溝部が形成された面内の所望の一方向（例えば、低反射構造部賦形面の長手方向）をｘ軸、上記ｘ軸に直交する方向（例えば、低反射構造部賦形面の短手方向）をｙ軸とする。このように画像を座標平面とすることで、溝部の溝口部の重心の位置を座標化することができる。
【００４５】
各溝部の溝口部の重心の位置の座標から、特定の一の溝部と隣接する複数の溝部との溝部間の距離、すなわち重心間距離を算出する。重心間距離は、以下の計算式によって算出することができ、算出される重心間距離のうち最小の距離を、特定の一の溝部についての「最近接重心間距離」とする。
重心間距離＝｛（ｘ１−ｘ２）２＋（ｙ１−ｙ２）２｝１／２｝
なお、式中のｘ１およびｙ１は、特定の一の溝部の溝口部の重心位置を示すｘ座標およびｙ座標である。また、ｘ２およびｙ２は、上記特定の一の溝部に隣接する溝部の溝口部の重心位置を示すｘ座標およびｙ座標である。
上記重心間距離は、ＳＥＭ画像やＡＦＭ画像のスケールのピクセルサイズとピクセル数との対比から算出することができる。
【００４６】
（ｖｉｉ）上記の方法で各溝部の最近接重心間距離を抽出し、既存の表計算ソフトで統計処理することにより、最近接重心間距離の平均値および分散を計算する。最近接重心間距離の平均値および分散を求める際には外れ値を除外することが望ましい。外れ値とは、以下の計算式によって算出される標準化得点の絶対値が３以上をいう。
標準化得点＝(個々の溝部の最近接重心間距離−最近接重心間距離の平均値)/標準偏差
【００４７】
本発明において各パラメータの定量化において算出される分散の値とは、統計学において一般に用いられる、平均値から算出する分散の算出式から算出される値である。つまり、各パラメータにおける分散の値は、測定値ｘと測定値の平均値ｍとの差（ｘ−ｍ）の二乗（ｘ−ｍ）２の和を抽出点数ｎで割ることで算出することができる。算出には既存の表計算ソフトを使用することができ、分散の単位は、通常、平均値の単位の二乗で表わすことができる。
【００４８】
（ｂ）パラメータ
次に、本態様における溝部の形状および配置位置のばらつきを規定する各パラメータについて説明する。
【００４９】
（ｉ）溝口部の大きさ
溝口部の大きさは、溝口部の平面視形状を八角形に近似したときの面積、すなわち溝口部の面積により規定される。溝口部の面積は、図３（ｂ）や図４（ａ）中においてＳやＳ’で示す部分である。図４は、本態様の車両用内装材の低反射構造部賦形面の平面ＳＥＭ画像である。
【００５０】
溝口部の面積の平均は、９４０００ｎｍ２以上１３１０００ｎｍ２以下の範囲内であればよく、中でも９９０００ｎｍ２以上１２１０００ｎｍ２以下の範囲内であることが好ましい。溝口部の面積の平均を上記範囲内とすることで、上記溝口部においてミー散乱が支配的に生じることが推測される。溝口部の面積の平均が上記範囲よりも大きいと、ミー散乱よりも幾何光学散乱が支配的になり前方散乱が起こりにくくなり、溝部において光の反射が生じやすくなる。このため、車両用内装材への光の吸収が減るため、所望の反射率低減効果が得られない場合があるからである。一方、溝口部の面積の平均が上記範囲よりも小さいと、レイリー散乱が支配的になるため、波長選択性が生じ、反射光に色味が生じる可能性があるからである。
【００５１】
溝口部の面積の平均が上記範囲内にあるとき、上記溝口部の面積の分散は、４．０８Ｅ＋９以上１．０６Ｅ＋１０以下の範囲内であることが好ましい。干渉により特定の波長の光の強度が強まるのを抑制できるからである。溝口部の面積の分散の単位は（ｎｍ２）２となる。
【００５２】
（ｉｉ）溝口部の形状
溝口部の形状は、溝口部の平面視形状を八角形に近似したときの最大内角の大きさにより規定される。溝口部の最大内角は、例えば図４（ｂ）中のθmaxで示す部分をいう。
【００５３】
溝口部の平面視形状は、最大内角が大きいほど形状のばらつきが大きくなる。一方、上記最大内角が小さいほど、溝口部の平面視形状は正八角形に近い形状となり、形状のばらつきが小さくなる。したがって、抽出された各溝部から算出された最大内角の分散が大きいほど、溝部ごとの溝口部の平面視形状の形状もばらつきが大きくなる。
【００５４】
溝口部の最大内角の分散は、６００以上１０２０以下の範囲内であればよく、中でも６４０以上９８０以下の範囲内、特に６４０以上８１０以下の範囲内であることが好ましい。溝口部の最大内角の分散が上記範囲よりも大きいと、製造上、溝部の設計が困難となる場合があり、一方、上記範囲よりも小さいと干渉によって特定の波長の光の強度が強まる場合があるからである。溝口部の最大内角の分散の単位は度（°）の二乗（°）２となる。
【００５５】
このとき、溝口部の最大内角の平均は、２００°以上２３０°以下の範囲内であることが好ましい。溝口部の最大内角の平均が上記範囲よりも大きいと、製造上、溝部の設計が困難となる場合があり、一方、上記範囲よりも小さいと、干渉により特定の波長の光の強度が強まる場合があるからである。
【００５６】
（ｉｉｉ）隣接する溝部の位置関係
溝部の位置は、溝口部の平面視形状を八角形に近似したときの重心の位置をいい、図３〜図４においてＯ、Ｏ’、Ｏａ、Ｏｂ、Ｏｃで示す部分である。
上記隣接する溝部の位置関係は、一の溝部と、上記一の溝口部の平面視形状を八角形に近似したときの重心に最も近接した位置に上記溝口部の上記重心を有する他の溝部と、の重心間距離、すなわち最近接重心間距離の平均および分散により規定される。最近接重心間距離は、図３（ｂ）や図４（ｃ）においてＬＯ、ＬＯａ、ＬＯｂで示す部分である。
【００５７】
最近接重心間距離は、先に説明した方法で算出され定量化されるが、算出方法についてさらに図を示して説明する。最近接重心間距離は、図４（ｃ）で示すように、溝部２Ａに隣接する溝部のうち、溝部２Ａの溝口部の平面視形状を八角形に近似したときの重心Ｏａと最も近い位置に、溝口部の平面視形状を八角形に近似したときの重心Ｏｂを有する溝部２Ｂを抽出し、その重心間距離を溝部２Ａについての最近接重心間距離ＬＯａとして算出する。次に、溝部２Ｂに隣接する溝部のうち、溝部２Ｂの溝口部の重心Ｏｂと最も近い位置に溝口部の重心Ｏｃを有する溝部２Ｃを抽出し、その重心間距離を溝部２Ｂについての最近接重心間距離ＬＯｂとして算出する。
最近接重心間距離の平均は、上記操作を繰り返し行い、溝部の抽出点数分の最近接重心間距離の総和を算出し、抽出点数で割ることで算出される。
【００５８】
上記最近接重心間距離の平均は、５００ｎｍ以下であればよく、中でも４２０ｎｍ以下の範囲内、特に４１０ｎｍ以下の範囲内であることが好ましい。最近接重心間距離の平均が上記範囲よりも大きいと、隣接する溝部が密接しておらず、溝部が形成されない平坦な領域である非溝部領域が多く存在することとなり、上記非溝部領域において生じる光の反射により、反射率低減効果が低下する場合がある。
最近接重心間距離の平均の下限は特に限定されず、製造上設計可能な範囲で設定することができ、例えば３３０ｎｍ以上であることが好ましい。
【００５９】
上記最近接重心間距離の平均が上記範囲内にあるときの上記最近接重心間距離の分散は、８０００以上であればよく、中でも１１０００以上、特に１２０００以上であることが好ましい。最近接重心間距離の分散が上記範囲よりも小さいと、多数の溝部が均等なピッチ幅で配置されることとなり、干渉により特定の波長の光の強度が強まり、所望の反射率低減効果が発揮されにくい場合があるからである。
上記分散の上限は特に限定されず、製造上設計可能な範囲で設定することができ、例えば２００００以下であることが好ましい。最近接重心間距離の分散の単位はｎｍ２となる。
【００６０】
（ｃ）その他
上記溝部の深さは、上述の３つのパラメータが所定値を備えることが可能な大きさであれば特に限定されないが、例えば、１００ｎｍ〜１０μｍの範囲内が好ましく、中でも３００ｎｍ〜１μｍの範囲内が好ましい。溝部の深さが上記範囲よりも小さい場合、溝口部の曲率が大きくなるため、ミー散乱よりも幾何光学散乱が支配的になり、前方散乱が起こりにくくなるため、車両用内装材への光の吸収が小さくなる可能性がある。一方、溝部の深さが上記範囲よりも大きい場合、所望の溝部の形状に製造することが困難となる可能性がある。
【００６１】
溝部の深さは、溝部が形成された面から溝底の先端までの長さをいい、図２においてｈ２で示す部分である。溝部の深さは、例えばＡＦＭ等を用いて、各溝部の深さの極大点および極小点を検出し、検出した極大点から、特定の基準位置（例えば溝口部を面内含む着色樹脂基体の表面位置を「深さ＝０」とする。）からの各極大点位置の相対的な深さの差を取得してヒストグラム化し、ヒストグラムによる度数分布から算出し、平均化した値とすることができる。極大点および極小点の検出は、例えば、平面視形状と対応する断面形状の拡大写真とを逐次対比して求める方法、平面視拡大写真の画像処理によって求める方法等、種々の手法を適用することができる。
【００６２】
また、上記溝部の深さが上記範囲内にあるとき、溝口部の平面視形状の最大径に対する上記溝部の深さのアスペクト比は、多数の溝部により所望の反射率低減効果を発揮することが可能となる比であればよく、例えば０．３〜３０の範囲内が好ましく、中でも０.８〜３の範囲内が好ましい。アスペクト比が上記範囲よりも小さいと、溝部内において光の反射が起こりにくくなり反射率低減効果が十分に発揮されない場合がある。一方、アスペクト比が上記範囲よりも大きいと、賦形が困難となり溝部が所望の形状とならない場合がある。
溝口部の平面視形状の最大径とは、上記溝口部の平面視形状を八角形に近似したときに最も広幅の箇所、すなわち上記溝口部の重心を通る最大幅をいう。
【００６３】
溝部は、凹型の錐状構造を成しており、着色樹脂基体表面に上記溝部の形状を精度良く賦形することができるため、生産性が向上するという製造上の利点を有する。光の反射を低減する構造としては、一般に、モスアイと呼ばれる微細凹凸構造が知られているが、上記微細凹凸構造による反射率低減効果を向上させるために、上記微細凹凸構造を構成する溝部の形状を、溝底の先端が分岐した多峰形状とすることで表面積を大きくする必要がある。しかし、このような形状の微細凹凸構造は、精度良く賦形できない場合がある。一方、本態様では、多数の溝部に所定のばらつきをもたせることで、低反射構造部において反射率低減効果を奏することが可能となるから、溝部を多峰形状とする必要がなく、個々の溝部を精度良く賦形することが可能となるのである。
【００６４】
溝部の溝底の先端は、尖っていてもよく、曲率を有していてもよい。中でも、ミー散乱により溝部での光の前方散乱が起こりやすくなり、光の吸収が大きくなることから、先端が尖っていることが好ましい。
【００６５】
溝口部の平面視形状は、八角形に近似が可能な形状であれば特に限定されず、例えば円、楕円等の丸形状の他、五角形、六角形、八角形、十二角形等の多角形形状等を挙げることができる。
また、溝部の側面形状は、直線状であってもよく、曲線状であってもよい。さらに、溝部の側面形状が多段状であってもよい。中でも、溝部の側面が多段状であることが好ましい。溝部において多数回反射およびミー散乱がより起こりやすくなるからである。
【００６６】
（２）低反射構造部における光学特性
本態様において、上記低反射構造部は、以下の光学特性を示すことが好ましい。
【００６７】
（ａ）５°正反射率と６５°反射率との差
本態様においては、上記低反射構造部における５°正反射率と６５°反射率との差が小さいことが好ましい。視認する角度による低反射性の変化が少なくなり、角度依存の少ない低反射構造部となるからである。
具体的には、上記低反射構造部における５°正反射率と６５°反射率との差が１．５％以下であることが好ましく、中でも１．４％以下であることが好ましく、特に１．３％以下であることが好ましい。５°正反射率と６５°反射率との差を上述の上限値以下にすることにより、視認する角度が大きく異なる場合でも、上記低反射構造部において可視光の全波長域に対して低い反射率を示すことができる。これにより、本態様の車両用内装材の形状により視認する角度が大きく異なる場合であっても、太陽光および後続車のヘッドライト等の光の反射による眩しさを低減し、窓への内装材等の映り込みを防止することができるからである。
【００６８】
上記低反射構造部における５°正反射率と６５°反射率との差とは、検出角を５°に固定し、５°および６５°入射光の可視光領域３８０ｎｍ〜７８０ｎｍにおける絶対反射スペクトルを測定し、５°正反射率および６５°反射率（ΔＹ５（％）およびΔＹ６５（％））を求め、それらの差分反射率（（ΔＹ６５−ΔＹ５）（％））を求めたものである。
ここで、５°正反射率（ΔＹ５（％））は、本態様の車両用内装材における低反射構造部の５°正反射率から標準黒色板の５°正反射率の差分にて求められる。また、６５°反射率（ΔＹ６５（％））も５°正反射率（ΔＹ５（％））と同様に、標準黒色板の６５°反射率との差分にて求められる。
なお、上記５°正反射率および６５°反射率は、計測装置として、紫外可視近赤外分光光度計  Ｖ−７１００（日本分光（株）製）を用い、検出角を５°に固定し、５°および６５°入射光の可視光領域３８０ｎｍ〜７８０ｎｍにおける絶対反射スペクトルを測定することにより得られる。
【００６９】
（ｂ）最大反射率
本態様においては、上記低反射構造部における最大反射率が２．０％以下であることが好ましく、中でも１．９％以下であることが好ましく、特に１．８％以下であることが好ましい。上記低反射構造部における最大反射率を上述の上限値以下とすることで、可視光の全波長域に対して低い反射率を示すことができるため、太陽光および後続車のヘッドライト等の光の反射による眩しさを低減し、窓への内装材等の映り込みを防止することが可能となるからである。
【００７０】
上記最大反射率とは、低反射構造部に可視光領域３８０ｎｍ〜７８０ｎｍの波長の光を８°にて入射させた際の全方向の積算反射率を求め、その中で最も反射率の高い波長のものをいう。
最大反射率は、計測装置として、紫外可視近赤外分光光度計  ＵＶ−３１００ＰＣ（（株）島津製作所製）を用い、８°入射光（波長領域３８０ｎｍ〜７８０ｎｍ）に対する全方向の積算反射率を測定することで得られる。
【００７１】
（ｃ）好適な光学特性
上記低反射構造部においては、上述した５°正反射率と６５°反射率との差および最大反射率を同時に満たすことが好ましく、上記低反射構造部における５°正反射率と６５°反射率との差が１．５％以下であり、かつ、最大反射率が２．０％以下であることが好ましい。本態様の車両用内装材の形状により視認する角度が大きく異なる場合であっても、上記低反射構造体において優れた反射率低減効果を奏することが可能となるからである。
【００７２】
２．車両用内装材
本態様の車両用内装材は、着色樹脂基体の表面に、上述の「１．低反射構造部」の項で説明した低反射構造部を有する。
【００７３】
本態様においては、上記低反射構造部は、通常、着色樹脂基体の表面に直に形成されるが、低反射構造部を有する着色樹脂基体と同色の部材（以下、低反射構造部部材と称する場合がある。）を着色樹脂基体の表面に設けて、上記低反射構造部部材を着色樹脂基体の表面の一部として擬してもよい。
【００７４】
図５は、本態様の車両用内装材の一例を示す概略断面図である。図５に例示するように、本態様の車両用内装材１０は、芯材１１と、芯材１１の一方の表面に形成された中間層１２と、中間層１２の芯材１１と接する面と対向する面側に形成された表皮層１３と、を有する着色樹脂基体１から構成されており、低反射構造部３が表皮層１３の表面、すなわち着色樹脂基体１の表面に直に形成されている。
【００７５】
以下、本態様の車両用内装材を構成する着色樹脂基体について説明する。
【００７６】
（１）着色樹脂基体
車両用内装材を構成する着色樹脂基体は、一般に、汚れが目立つのを防ぐ目的、および意匠上の観点から、濃彩色に着色されている場合が多い。
ここで、濃彩色とは、黒、チャコールグレイ、焦茶、ワインレッド、紺色等の色をいう。より具体的には、濃彩色とは、純粋な黒色（真黒）、灰色系の色（墨、鉄黒、ランプブラック、チャコールグレイ、煤竹色）、茶色系の色（黒茶、焦茶、灰茶、セピア、褐色、茶色、バーントアンバー、ローアンバー、ブロンズ、代赭、黄茶、ボルドー、紅海老茶、鳶色、弁柄色、海老茶、赤茶、赤錆色、赤橙、柿色、樺色、煉瓦色、錆色、桧皮色、栗色、黄赤、バーントシェンナ、チョコレート、ココアブラウン、ローシェンナ）、黄色系の色（橙色、蜜柑色、山吹色、鬱金色、向日葵色、芥子色）、緑色系の色（鶯茶、鶯色、オリーブ、オリーブグリーン、苔色、草色、アイビーグリーン、松葉色、萌黄、深緑、萌葱色、常盤色、ビリヤードグリーン、ビリジアン、ボトルグリーン、マラカイトグリーン、フォレストグリーン、千歳緑、若竹色）、青色系の色（鉄色、青緑、浅葱、納戸色、ピーコックグリーン、ピーコックブルー、マリンブルー、セルリアンブルー、コバルトブルー、藍鼠、サックスブルー、青、藍色、濃藍、縹色、紺青、瑠璃色、瑠璃紺、紺色、杜若色、勝色、群青色、鉄紺、アイアンブルー、プルシアンブルー、ミッドナイトブルー、ネイビーブルー、ウルトラマリンブルー、オリエンタルブルー、桔梗色、紺藍、パンジー、青紫、菫色、菖蒲色、江戸紫、古代紫、茄子紺、紫紺、牡丹色、マゼンタ）、赤色系の色（赤、紅色、紅赤、臙脂、茜色、紅樺色、躑躅色、薔薇色、蘇芳、コチニールレッド、ルビーレッド、ワインレッド、バーガンディー、ストロベリー、ローズレッド、ローズ、ポピーレッド、シグナルレッド、カーマイン、トマトレッド、ヴァーミリオン、スカーレット）などの有彩色で黒っぽい色、および鮮やかな色、も含むものとする。本明細書内における「濃彩色」とは、上述した色をいうものとする。
【００７７】
本態様においては、低反射構造部が上述した濃彩色に近い色であるほど、上記低反射構造部において可視光領域の波長の光を吸収しやすいといった特徴を有する。したがって、本態様における上記着色樹脂基体は、反射率低減効果をより発揮できる観点から、黒、チャコールグレイ、焦茶、ワインレッド、紺色等の濃彩色を呈することが好ましい。着色樹脂基体表面にて吸収される光の量が増えるため、本態様の車両用内装は、光の反射をより効率よく低減することが可能となるからである。
【００７８】
上記着色樹脂基体は、一般に車両用内装材として用いられる汎用のものを用いることができ、例えば、１種以上の樹脂に着色剤が配合されてなる単体であってもよく、複数の樹脂基体からなり、少なくとも最外となる上記樹脂基体が着色された複合体であってもよい。
上記複合体としては、表皮層、中間層、および芯材から構成されるものが一般的であるが、これに限定されない。
中でも本態様においては、上記着色樹脂基体が表皮層、中間層、および芯材から構成されることが好ましい。高い反射率低減効果が求められる用途として、インストルメントパネル等の車両用内装材は、上記の複合体で構成される場合が多いことから、本態様の車両用内装材を形成する着色樹脂基体を上記の構成とすることで、これらの用途に好適に用いることが可能となるからである。
以下、上記着色樹脂基体の各構成について説明する。
【００７９】
（ａ）表皮層
上記表記層は、一般に、車両用内装材の最表面に形成されており、上記車両用内装材に、色彩、模様、質感等の意匠性を付与するものである。着色樹脂基体が呈する色は、通常、表皮層の呈する色である。
【００８０】
本態様においては、車両用内装材が表皮層を有する構成の場合は、上記表皮層は、表面に上述の低反射構造部が形成された表皮層単層からなるものであってもよく、表面に上述の低反射構造部が形成された着色賦形フィルムと表皮層用基材との２層からなるものであってもよい。表皮層用基材は、通常、車両用内装材の所望の形状に成形されている。
【００８１】
上記表皮層の材料としては、例えば、ポリウレタン系樹脂、ナイロンなどのポリアミド系樹脂、ポリエステル系樹脂、ポリオレフィン系樹脂、ポリ塩化ビニル、ＡＢＳ樹脂（アクリロニトリル／ブタジエン／スチレン共重合合成樹脂）等の樹脂およびこれらの混合樹脂等が挙げられる。本態様においては、中でも、ＡＢＳ樹脂およびＡＢＳ・ポリカーボネート混合樹脂が好適である。触感や中間層との接着性、低反射構造部の形成性等の観点からである。
上記表皮層が着色賦形フィルムと表皮層用基材との２層からなる場合、上記表皮層用基材が上述の材料により形成される。
【００８２】
また、上記表皮層が着色賦形フィルムと表皮層用基材との２層からなる場合、上記着色賦形フィルムの材料としては、例えば後述する「ＩＩ．第２態様  １．透明フィルム層」の項で説明する電離放射線硬化性樹脂等が硬化した硬化樹脂が挙げられる。電離放射線硬化性樹脂としては、例えば、紫外線硬化性樹脂、電子線硬化性樹脂を挙げることができる。
【００８３】
上記表皮層は、顔料等の従来公知の着色剤を含有していてもよい。上記着色剤は、本態様の車両用内装材の意匠性や着色樹脂基体により呈する色に応じて適宜選択することができる。
上記表皮層が着色賦形フィルムと表皮層用基材との２層からなる場合、上記着色剤は、少なくとも上記着色賦形フィルムに含有されることが好ましい。
【００８４】
上記表皮層は、難燃剤、抗酸化剤、充填剤、滑剤等の、一般に表皮材に含有される任意の材料を含んでいてもよい。
【００８５】
（ｂ）中間層
上記中間層は、表皮層と芯材との間に形成される。上記中間層は、車両用内装材に良質な触感性、衝撃を吸収する緩衝性および吸音性等を付与するものである。
【００８６】
上記中間層を構成する材料としては、車両用内装材に用いられる中間層として従来から慣用されている材料を用いることができ、例えば、発泡性樹脂が好ましく用いられる。上記発泡性樹脂としては、具体的に、ポリウレタン系樹脂、ポリ塩化ビニル、ナイロンなどのポリアミド系樹脂、ポリエステル系樹脂、ポリプロピレン系樹脂等の発泡体が挙げられる。
また、上記材料として、例えば、ポリエステル、ナイロン等の繊維にバインダー樹脂を添加して圧縮固化した繊維複合体を用いることも可能である。
【００８７】
（ｃ）芯材
上記芯材は、車両用内装材の基本骨格（フレーム）を形成するものであり、高い剛性および軽量性等が求められる部材である。
【００８８】
上記芯材の材料は、特に限定されるものではなく、車両用内装材に用いられる芯材として従来から慣用されている材料から芯材の形成方法に応じて適宜選択して用いることができる。例えば、アルミニウム等の金属、オレフィン系樹脂、ＡＳ樹脂等の熱可塑性樹脂、熱硬化性樹脂等の硬化性樹脂を硬化した硬化樹脂、不織布などの繊維を固めたもの等が挙げられる。
【００８９】
３．製造方法
本態様の車両用内装材の製造方法は、着色樹脂基体の表面に直に低反射構造部を形成できる方法であれば特に限定されない。
【００９０】
本態様の車両用内装材が、表皮層、中間層、および芯材を有する着色樹脂基体から構成される場合は、上記低反射構造部は、通常、上記着色樹脂基体の上記表皮層の表面に形成される。
したがって、上記の場合の製造方法としては、例えば、表面に低反射構造部が形成された表皮層を別途準備し、その表皮層を用いて着色樹脂基体を形成して、本態様の車両用内装材を製造する方法を用いることができる。具体的には、表面に低反射構造部が形成され、所望の形状に予備賦形された表皮層を準備し、上記表皮層と芯材とを発泡樹脂注入用金型内にセットし、上記表皮層と上記芯材との間の空間に中間層として発泡樹脂を注入する方法を用いることができる。
【００９１】
低反射構造部を有する表皮層の形成方法は、表面に所定のばらつきを有する多数の溝部から構成される低反射構造部を形成することが可能な方法であれば、特に限定されず、一般的な車両用内装材の表皮層の形成方法に準じた方法を用いることができる。
また、上記形成方法は、表皮層の仕様に応じて適宜選択することができ、例えば、表皮層表面に直に上記低反射構造部を形成する方法（直接賦形法）であってもよく、上記低反射構造部を有する着色賦形フィルムを表皮層用基材の表面に貼合する方法（貼合法）であってもよい。
【００９２】
（１）直接賦形法
直接賦形法による低反射構造部を有する表皮層の形成方法としては、例えば、押圧成形法、射出成形法等の各種成形方法を用いた形成方法等が挙げられる。
押圧成形方法を用いた上記形成方法としては、例えば、樹脂および着色剤を含む着色樹脂シートを準備する準備工程、および、加熱軟化した上記着色樹脂シートを、低反射構造部の反転形状を版面に有する真空成形用金型にセットして押圧成形する押圧成形工程を有する方法が挙げられる。上記着色樹脂シートは、上述の「２．車両用内装材  （１）着色樹脂基体  （ａ）表皮層」の項で説明した表皮層の樹脂材料および着色剤を含む表皮層用組成物を用いて形成することができる。
【００９３】
また、射出成形法を用いた上記形成方法としては、例えば、低反射構造部の反転形状を表面に有する射出成形用金型を準備する準備工程、および、加熱溶融した上記表皮層用組成物を上記射出成形用金型内に射出注入して射出成形し、表皮層を成形すると同時に上記表皮層の表面に低反射構造部を形成する賦形工程を有する方法が挙げられる。表皮層用組成物は、上述の「２．車両用内装材  （１）着色樹脂基体  （ａ）表皮層」の項で説明した樹脂材料および着色剤を含む。
【００９４】
低反射構造部の反転形状を表面に有する真空成形用金型や射出成形用金型（以下、総じて金型と称する場合がある。）は、例えば上記金型の表面に直接メッキ処理を施すことで形成することができる。具体的には、所定のばらつきを有する多数の凸型錐状構造体を備えた転写原版を用いて、表面に凹型錐状構造体が多数形成されたソフトモールドを形成し、上記第２ソフトモールドを用いて電鋳版を作成し、上記電鋳版を上記金型に賦すことで形成することができる。
これにより、上記金型の表面には、多数の凸型錐状構造体が形成され、上記多数の凸型錐状構造体の集合体の形状が、低反射構造部の反転形状に相当する。
【００９５】
（２）貼合法
低反射構造部を有する表皮層の貼合法による形成方法としては、例えば、上記低反射構造部を有する着色賦形フィルムを作製する着色賦形フィルム準備工程と、所望の車両用内装材の形状に成形した表皮層用基材を準備する表皮層用基材準備工程と、上記表皮層用基材の表面に上記着色賦形フィルムを貼合する貼合工程と、を有する方法が挙げられる。
【００９６】
上記着色賦形フィルム準備工程において、反射構造部を有する着色賦形フィルムを作製する方法としては、例えば、所定のばらつきを有する多数の凸型錐状構造体を備えた転写原版を用いて、表面に多数の凹型錐状構造体が形成された第１ソフトモールドを形成し、上記第１ソフトモールドを用いて凸型錐状構造体を備えた第２ソフトモールドを形成する転写版準備工程、上記第２ソフトモールドの上記凸型錐状構造体が形成された表面に着色賦形フィルム用組成物を塗布する塗布工程、および、塗布層を冷却し硬化した後、上記第２ソフトモールドを剥離して、低反射構造部を有する着色賦形フィルムとする賦形工程を有する方法を用いることができる。上記転写原版の多数の凸型錐状構造体の集合体の反転形状と、着色賦形フィルムに賦形される低反射構造部とが、対応関係にある。また、上記転写原版の凸型錐状構造体は、着色賦形フィルムに賦形された低反射構造部における溝部の反転形状および配置位置のばらつきと、対応関係にある。
転写原版の製造方法については、後述の「ＩＩ．第２態様  １．透明フィルム層  （４）透明フィルム層の製造方法」の項で説明する。
【００９７】
上記表皮層用基材準備工程において、表皮層用基材を成形する方法としては、所望の車両用内装材の形状に成形可能な方法であればよく、従来公知の車両用内装材の成形方法と同様の方法を用いることができる。
【００９８】
上記貼合工程において、上記着色賦形フィルムは、例えば、真空成形法、ＴＯＭ成形法等の各種方法により上記表皮層用基材の表面に貼合することができる。
【００９９】
４．用途
本態様の車両用内装材の用途としては、例えば、インストルメントパネル、ドアリム、リヤシェルフ、アームレスト、サンバイザ、フロアスペーサ等が挙げられる。
【０１００】
中でも、本態様の車両用内装材がインストルメントパネルであることが好ましい。インストルメントパネルは、運転者の目の前に配置されており、太陽光および後続車のヘッドライトによる光の反射が運転者の視界に最も影響を及ぼすものである。したがって、本態様の車両用内装材をインストルメントパネルに適用することにより、優れた反射率低減効果を奏することができ、インストルメントパネル表面からの反射光を低減し、フロントガラスへのインストルメントパネル像の映り込みを防止することができるからである。
また、インストルメントパネルは、一般に、濃彩色を呈するものが多いところ、本態様の車両用内装材は、着色樹脂基体が濃彩色に近い色であるほど、表面への光の吸収率が高まり、高い反射率低減効果が得られることから、本態様の車両用内装材をインストルメントパネルとして用いることで、本発明の効果をより発揮することができるからである。
【０１０１】
インストルメントパネルとは、フロントガラス下に運転席前方から助手席前方にかけて配置される車両用内装材（計器および操作盤を除く）全てを指すものとする。後述する車両用内装材の第２態様においても同様とする。
【０１０２】
ＩＩ．第２態様
本発明の車両用内装材の第２態様（以下、この項において本態様と称する場合がある。）は、着色樹脂基体と、上記着色樹脂基体上に形成された透明フィルム層と、を有し、上記透明フィルム層の表面に上記低反射構造部を有することを特徴とするものである。
【０１０３】
本態様の車両用内装材について図面を参照しながら説明する。図６は、本態様の車両用内装材の一例を示す概略断面図である。図６に例示するように、本態様の車両用内装材１０は、芯材１１と、芯材１１の一方の表面に形成された中間層１２と、中間層１２の芯材１１と接する面と対向する表面上に形成された表皮層１３とから構成される着色樹脂基体１、および、着色樹脂基体１の表皮層１３上に形成された透明フィルム層５を有するものである。透明フィルム層５は、形状および配置位置に所定のばらつきを有する多数の溝部を備える低反射構造部３を表面に有している。
【０１０４】
本態様によれば、表面に所定の低反射構造部を有する透明フィルム層が着色樹脂基体上に形成されていることで、上記低反射構造部を構成する溝部に入射した光を多数回反射させて、透明フィルム層内に吸収させることができ、また、干渉によって特定の波長光の強度が強まるのを抑制することができる。
【０１０５】
さらに、本態様においては、上記低反射構造部を構成する多数の溝部が所定のばらつきを有することで、上記溝部、中でも溝部側面により囲まれた領域である溝口部において、多数回反射により透明フィルム層内への光の吸収量を増加させるのに加えて、溝部の形状により入射光をミー散乱させることで、上記光の吸収量をさらに増加させて、反射率をより低減させることが可能となる。
これは、ミー散乱が「前方散乱が強い」、「波長依存性が小さい」といった特徴を有することによるものである。つまり、ミー散乱は前方散乱が強いため、溝部に入射した光は層内で散乱されることになり、散乱光を透明フィルム層内へ吸収させることができるからである。また、ミー散乱は波長依存性が小さいため、可視光領域３８０ｎｍ〜７８０ｎｍの全域の波長の光を散乱させることができ、上記領域の波長の散乱光を透明フィルム層内に吸収させることが可能となるからである。
【０１０６】
このように、上記低反射構造部では、所望のばらつきを有する多数の溝部により、広波長域の光に対して優れた反射率低減効果を発揮することが可能となることから、上記低反射構造部を有する上記透明フィルム層を着色樹脂基体上に形成することにより、上記透明フィルム層と上記着色樹脂基体との境界面における全反射を低減することができる。
また、本態様の車両用内装材は、上記透明フィルム層における上記低反射構造部が、上述したように入射した光をミー散乱させる構造を有することから、入射した光の後方散乱が少なくなり、上記着色樹脂基体表面への光の吸収率を高めることができる。このため、本態様の車両用内装材は、発色性を向上することができる。
【０１０７】
したがって、本態様の車両用内装材は、表面に所定の低反射構造部を有する透明フィルム層が着色樹脂基体上に形成されていることで、上記着色樹脂基体の色彩および明度によらず、広波長域の光に対して優れた反射率低減効果を奏することができる。このため、本発明の車両用内装材は、太陽光および後続車のヘッドライト等の光の反射による眩しさを低減し、窓への内装材等の映り込みを防止することができる。
【０１０８】
以下、本態様の車両用内装材における各構成について説明する。
【０１０９】
１．透明フィルム層
本態様における透明フィルム層は、着色樹脂基材上に形成され、表面に低反射構造部を有する。
【０１１０】
（１）低反射構造部
上記低反射構造部は、透明フィルム層の表面に形成されており、多数の溝部を備えるものである。上記多数の溝部は、形状および配置位置に所定のばらつきを有する。
【０１１１】
本態様において、上記低反射構造部は、透明フィルム層の表面に形成されていることで、上述の「Ｉ．第１態様  １．低反射構造部」の項で説明した機能や効果に加え、入射光を上記透明フィルム層内でミー散乱させて、光の吸収量を増加することができるという利点を有する。
【０１１２】
本態様において、低反射構造部に備わる多数の溝部が有する所定のばらつき、ならびに、上記所定のばらつきを規定するためのパラメータおよびその定量化方法等については、上述の「Ｉ．第１態様  １．低反射構造部  （１）溝部」の項で説明した内容と同様であるため、ここでの説明は省略する。
また、本態様における低反射構造部および溝部の、その他詳細については、上述の「Ｉ．第１態様  １．低反射構造部」の項で説明した内容と同様であるため、ここでの説明は省略する。
【０１１３】
（２）透明フィルム層の仕様
上記透明フィルム層は、一方の表面に上記低反射構造部を有する低反射構造部層単層からなる第１仕様であってもよく、透明基材と、上記透明基材上に形成され、一方の表面に上記低反射構造部を有する低反射構造部層と、を有する第２仕様であってもよい。
以下、本態様における透明フィルム層について、仕様ごとに説明する。
【０１１４】
（ａ）第１仕様
上記透明フィルム層の第１仕様（以下、この項においては「本仕様」と称する場合がある。）は、一方の表面に上記低反射構造部を有する低反射構造部層単層からなるものである。
【０１１５】
上記低反射構造部層の材料は、表面に上述の「Ｉ．第１態様  １．低反射構造部」の項で説明した低反射構造部を形成することが可能なものであればよく、例えばアクリレート系、エポキシ系、ポリエステル系等の電離放射線硬化性樹脂の硬化物、アクリレート系、ウレタン系、エポキシ系、ポリシロキサン系等の熱硬化性樹脂の硬化物、アクリレート系、ポリエステル系、ポリカーボネート系、ポリエチレン系、ポリプロピレン系等の熱可塑性樹脂等の各種材料、および各種硬化形態の賦形用樹脂の硬化物等を使用することができる。
【０１１６】
なお、電離放射線とは、分子を重合させて硬化させ得るエネルギーを有する電磁波または荷電粒子を意味し、例えば、すべての紫外線（ＵＶ−Ａ、ＵＶ−Ｂ、ＵＶ−Ｃ）、可視光線、ガンマー線、Ｘ線、電子線等が挙げられる。
【０１１７】
上記低反射構造部層は、必要に応じて任意の材料を含んでいてもよい。任意の材料としては、例えば屈折率調整剤、重合開始剤、離型剤、光増感剤、酸化防止剤、重合禁止剤、架橋剤、赤外線吸収剤、帯電防止剤、粘度調整剤、密着性向上剤等を含有することもできる。屈折率調整剤としては、例えば特開２０１３−１４２８２１号公報等に開示される低屈折率材が挙げられる。
【０１１８】
上記低反射構造部層の厚さは特に限定されず、使用する材料、要求される強度等を考慮して適宜設定することができ、例えば３μｍ〜２００μｍの範囲内であることが好ましく、中でも５μｍ〜１００μｍの範囲内であることが好ましい。
上記低反射構造部層の厚さは、低反射樹脂層と透明基材との界面から低反射樹脂層の溝部が形成された表面までの長さの平均をいう。
【０１１９】
上記低反射構造部層は、着色樹脂基体表面に配置した際に上記着色樹脂基体の色彩を鮮明に視認可能とするために、可視光に対する透過性を備える。具体的には、可視光の全波長領域３８０ｎｍ〜７８０ｎｍに対する光透過率が８０％以上であることが好ましく、中でも８５％以上であることが好ましく、特に９０％以上であることが好ましい。
本明細書内において光透過率は、分光光度計  Ｕ−４１００（（株）日立ハイテクノロジーズ製）により測定された値である。
【０１２０】
（ｂ）第２仕様
上記透明フィルム層の第２仕様（以下、この項においては「本仕様」と称する場合がある。）は、透明基材と、上記透明基材上に形成され、一方の表面に上記低反射構造部を有する低反射構造部層と、を有する。上記低反射構造部は、低反射構造部層の上記透明基材側とは反対側の面に有する。
【０１２１】
本仕様における低反射構造部層については、上述の「（ａ）第１仕様」の項で説明した内容と同様であるため、ここでの説明は省略する。
【０１２２】
本仕様における透明基材の材料は、所望の光透過性を示し、所望の屈折率を有する透明基材を得ることができるものであれば、特に限定されるものではなく、例えば、熱可塑性樹脂、熱硬化性樹脂や電離放射線硬化性樹脂等が硬化した硬化樹脂等が挙げられる。
具体的には、トリアセチルセルロース等のセルロース系樹脂、ポリカーボネート、ポリエチレンテレフタレート、ポリエチレンナフタレート等のポリエステル系樹脂、ポリエチレンやポリメチルペンテン等のポリオレフィン系樹脂、アクリル系樹脂、ポリウレタン系樹脂、ポリエーテルサルホン、ポリスルホン、ポリエーテル、ポリエーテルケトン、アクロニトリル、メタクリロニトリル、シクロオレフィンポリマー、シクロオレフィンコポリマー、ポリアミド、ポリイミド、ポリスチレン、アクリロニトリル−スチレン共重合体、ポリ酢酸ビニル、エチレン−酢酸ビニル共重合体、塩化ビニル、ポリ塩化ビニリデン、ポリエーテルエーテルケトン等を挙げることができる。
【０１２３】
上記透明基材は、必要に応じて充填剤、艶消し剤、発泡剤、難燃剤、滑剤、帯電防止剤、酸化防止剤、紫外線吸収剤、光安定化剤、ラジカル捕捉剤、軟質成分（例えばゴム）等の各種の添加剤が含まれていても良い。
【０１２４】
上記透明基材は、可撓性を有する板状、シート状、フィルム状等の各種態様のものを用いることができる。
【０１２５】
上記透明基材は、可視光の全波長領域３８０ｎｍ〜７８０ｎｍに対する光透過率が、上述の「（ａ）第１仕様」の項で説明した低反射構造部層の光透過率と同様の範囲にあることが好ましい。上記透明基材が上述した光透過性を有することにより、本仕様の透明フィルム層に取り込まれた光が着色樹脂基体表面に吸収され、上記着色樹脂基体の色彩および模様等の視認性を高めることができるからである。
【０１２６】
上記透明基材の屈折率は、上記透明基材上に形成される上記低反射構造部層の屈折率と同程度であることが好ましい。上記低反射構造部層と上記透明基材との屈折率が大きいと、上記低反射構造部層および上記透明基材の界面に屈折率の不連続界面が形成されることになり、上記不連続界面において光が反射されることで、上記低反射構造部層による反射率低減効果が損なわれて、車両用内装材の色彩および模様等の視認性が低下するからである。
上記低反射構造部層と上記透明基材との屈折率差（絶対値）は、０〜０．５の範囲内であることが好ましく、中でも０〜０．２の範囲内であることが好ましく、特に０〜０．１の範囲内であることが好ましい。
【０１２７】
（３）透明フィルム層の光学特性
上記透明フィルム層の、上記低反射構造部における５°正反射率と６５°反射率との差、および、最大反射率は、上述の「Ｉ．第１態様  １．低反射構造部  （２）低反射構造部における光学特性」の項で説明した５°正反射率と６５°反射率との差、および、最大反射率と同様の範囲内とすることができる。中でも、上記低反射構造部における５°正反射率と６５°反射率との差が１．５％以下であり、かつ最大反射率が２．０％以下であることが好ましい。上記車両用内装材の形状により視認する角度が大きく異なる場合であっても、所定の低反射構造部を有する透明フィルム層により優れた反射率低減効果を奏することが可能となるからである。
【０１２８】
また、上記透明フィルム層は、ヘイズ値が７０％以上９５％以下の範囲内であることが好ましい。具体的には、ヘイズ値が７０％以上であることが好ましく、中でも８０％以上であることが好ましい。上記透明フィルム層のヘイズ値が高いほど、上記透明フィルム層内において光の散乱を増大させることが可能となり、上記透明フィルム層と上記着色樹脂基体表面との境界面における全反射を防ぐことができるからである。また、これにより、本態様の車両用内装材において、着色樹脂基体表面の模様の視認性や着色樹脂基体が呈する色の発色性が向上するからである。
上記ヘイズ値は、透明フィルム層としての値であり、ヘイズメーター（ヘイズガード  （株）東洋精機製作所製）を用いてＪＩＳ Ｋ−７１３６に準拠した方法により測定することができる。
【０１２９】
（４）透明フィルム層の製造方法
上記透明フィルム層の製造方法は、一方の表面に所定のばらつきを有する多数の溝部を備える低反射構造部を形成することが可能な方法であれば、特に限定されず、上記透明フィルム層の仕様に応じて適宜選択することができる。以下、本態様における透明フィルム層の製造方法の例を説明する。
【０１３０】
（１）製造方法の第１例
本態様における透明フィルム層の製造方法は、例えば、所定のばらつきを有する多数の凸型錐状構造体を備えた転写原版を用いて、表面に多数の凹型錐状構造体が形成された第１ソフトモールドを形成し、上記第１ソフトモールドを用いて、表面に多数の凸型錐状構造体を備えた第２ソフトモールドを形成する転写版準備工程、上記第２ソフトモールドの上記凸型錐状構造体が形成された表面に低反射構造部層用組成物を塗布し、塗布層を形成する塗布工程、および、上記塗布層上に上記透明基材を配置して上記塗布層を硬化した後、上記第２ソフトモールドを剥離して、上記透明基材上に、低反射構造部を有する低反射構造部層を形成する賦形工程を有することができる。
上記製造方法により、第２仕様の透明フィルム層を得ることができる。
【０１３１】
（ａ）転写版準備工程
本工程は、所定のばらつきを有する多数の凸型錐状構造体を備えた転写原版を用いて、表面に多数の凹型錐状構造体が形成された第１ソフトモールドを形成し、上記第１ソフトモールドを用いて、表面に多数の凸型錐状構造体を備えた第２ソフトモールドを形成する工程である。
【０１３２】
まず、所定のばらつきを有する多数の凸型錐状構造体を備えた転写原版を準備する。上記凸型錐状構造体は、上述の「Ｉ．第１態様  １．低反射構造部  （１）溝部」の項で説明した溝部の反転形状に対応し、上記凸型錐状構造体の反転形状は、上述の項で説明した３つのパラメータの定量化により規定された所定のばらつきを有する。
【０１３３】
上記転写原版の材質は、所定のばらつきを有する凸型錐状構造体の形成が可能なものであれば特に限定されず、例えば、金属、樹脂等が挙げられるが、中でも耐久性の観点から金属が好ましい。
【０１３４】
上記転写原版の製造方法は、形状および配置位置に所定のばらつきを有する凸型錐状構造体を表面に賦形可能な方法であれば特に限定されない。上記転写原版は、例えば、ステンレス板の表面をブラスト加工し、ステンレス板の加工表面に対して、段階的に電流値を小さくしながら電解めっき処理を施すことにより形成することができる。電解めっき処理は、例えば電解ニッケルめっき、電解クロムめっき、電解スズめっき等による処理が挙げられる。
このときブラスト加工によりステンレス板の表面粗さを調整することで、上記凸型錐状構造体の大きさ、配置間隔、および頂部の方向性を調整することができる。また、電解めっき処理時に、段階的に電流値を小さくする割合を調整することにより、上記凸型錐状構造体の高さを調整することができる。
【０１３５】
次に、得られた転写原版の上記凸型錐状構造体が形成された面上に、硬化性樹脂を含む第１ソフトモールド形成用組成物を塗布し、塗布層を硬化して第１ソフトモールドを転写形成する。このとき、上記第１ソフトモールドの一方の表面には、上記凸型錐状構造体の反転形状である凹型錐状構造体が多数形成される。
【０１３６】
次に、上記第１ソフトモールドの上記凹型錐状構造体が形成された面上に、硬化性樹脂を含む第２ソフトモールド形成用組成物を塗布し、塗布層を硬化して第２ソフトモールドを転写形成する。このとき、上記第２ソフトモールドの一方の表面には、上記第１ソフトモールドの凹型錐状構造体の反転形状である凸型錐状構造体が多数形成される。
【０１３７】
上記第１ソフトモールド形成用組成物および第２ソフトモールド形成用組成物は、同一組成物を用いてもよく、異なる組成物を用いてもよい。各ソフトモールド形成用組成物に含まれる硬化性樹脂は、上記転写原版の凸型錐状構造体の形状や、上記第１ソフトモールドの凹型錐状構造体の形状を、精度良く転写することが可能な樹脂であればよく、例えば、光硬化性樹脂、電子線硬化性樹脂、熱硬化性樹脂、熱可塑性樹脂等が用いられる。また、必要に応じて上述の「（２）透明フィルム層の仕様  （ａ）第１仕様」の項で挙げた任意の材料を含んでいてもよい。
【０１３８】
上記第１ソフトモールド形成用組成物および第２ソフトモールド形成用組成物の塗布方法は、特に限定されず、一般に樹脂製原版の形成の際に用いられる方法と同様とすることができる。
【０１３９】
低反射構造部層用組成物が光硬化性または電子線硬化性樹脂を含む場合、上記第２ソフトモールドは光透過性を有することが好ましい。第２ソフトモールド側から光や電子線等の照射を行い、低反射構造部層用組成物の塗布層を硬化することができるからである。
【０１４０】
（ｂ）塗布工程
本工程は、上記第２ソフトモールドの上記凸型錐状構造体が形成された表面に低反射構造部層用組成物を塗布し、塗布層を形成する工程である。
上記低反射構造部層用組成物は、上述した「（２）透明フィルム層の仕様  （ａ）第１仕様」の項で説明した低反射樹脂構造部層の材料を含む。上記低反射構造部層用組成物の塗布方法は、特に限定されず、従来公知の樹脂組成物の塗布方法を適用することができる。
塗布層の厚さは、硬化後厚さが所望の低反射構造部層の厚さとなるように適宜設計することができる。
【０１４１】
（ｃ）賦形工程
本工程は、上記塗布層上に透明基材を配置して上記塗布層を硬化した後、上記ソフトモールドを剥離して、上記透明基材上に、低反射構造部を有する低反射構造部層を形成する工程である。
本工程により、一方の表面に所定のばらつきを有する多数の溝部を備える低反射構造部を有する低反射構造部層が、上記透明基材上に形成される。上記溝部の形状および配置位置のばらつきは、上記転写原版の凸型錐状構造体の反転形状および配置位置のばらつきと、対応関係にある。
【０１４２】
上記塗布層の硬化方法および硬化条件は、上記低反射構造部層用組成物に含有される材料の種類に応じて適宜選択することができる。上記低反射構造部層用組成物が電離放射線硬化性樹脂を含む場合であれば、例えば、紫外線硬化法および電子線硬化法等を挙げることができ、熱硬化性樹脂を含む場合であれば、例えば、加熱硬化法および常温硬化法等を挙げることができる。また、上記低反射構造部層用組成物が熱可塑性樹脂を含む場合であれば、例えば、冷却ロールなどを接触させる冷却法等が挙げられる。
【０１４３】
（２）その他の製造方法の例
本態様における透明フィルム層の製造方法の他の例としては、例えば、上述の転写版準備工程で得た第２ソフトモールドをロールに巻きつけて転写ロールとし、上記転写ロールで低反射構造部層用組成物を押圧硬化する方法、円筒形のシリンダーの表面をめっきして、所定のばらつきを有する多数の凸型錐状構造体が表面に形成されたロール原版を準備し、上記ロール原版で低反射構造部層用組成物を押圧硬化する方法等が挙げられる。
【０１４４】
２．着色樹脂基体
本態様における着色樹脂基体は、一般に車両用内装材として用いられる汎用のものを用いることができ、例えば、１種以上の樹脂に着色剤が配合されてなる単体であってもよく、複数の樹脂基体からなり、少なくとも最外となる上記樹脂基体が着色された複合体であってもよい。
【０１４５】
上述の「Ｉ．第１態様  ２．車両用内装材」の項で説明したように、車両用内装材の着色樹脂基体は、通常、上述した濃彩色を呈するが、本態様においては、上記着色樹脂基体は、濃彩色であってもよく、淡彩色であってもよい。
上記着色樹脂基体が淡彩色を呈する場合、濃彩色に比べて着色樹脂基体表面での光の反射が特に問題となりやすい。しかし、本態様においては、上記低反射構造部を有する透明フィルム層が上記着色樹脂基体の表面に配置されていることで、上述の理由から、上記透明フィルム層と上記着色樹脂基体との境界面における全反射を低減することができ、淡彩色の着色樹脂基体であっても、優れた反射率低減効果を奏することができる。このため、本態様においては、濃彩色から淡彩色までに至る幅広い色彩を着色樹脂基体の色として適用することができるのである。
【０１４６】
ここで、淡彩色とは、シルバーグレイ、アイボリー、桜色、肌色、若葉色、ライラック、水色等の色をいう。より具体的には、淡彩色とは、純粋な白色（純白）、スノーホワイト、黄みの白である黄白色（卵色、クリームイエロー、レグホーン、ネープルスイエロー、カナリーイエロー、中黄、蒲公英色、刈安色、黄檗色）、赤みの白である赤白色（桃色、鴇色、桜色、珊瑚色、ベビーピンク、シェルピンク、ネールピンク、ピーチ）、青みの白である青白色（白群、甕覗き、水色、空色、勿忘草色、ホライゾンブルー、ベビーブルー）、緑みの白である緑白色（白緑、アップルグリーン、ミントグリーン、抹茶色、若葉色、シャトルーズグリーン、シーグリーン）、紫みの白である紫白色（ヒヤシンス、藤色、藤紫、ライラック、オーキッド）、茶色みの白である茶白色（黄成色、象牙色、アイボリー、砂色、肌色、エクルベージュ、ベージュ、芥子色）、黒みの白である灰色（銀鼠、鼠色、パールグレイ、シルバーグレイ、スカイグレイ）、銀色みの白である銀白色、金色みの白である金白色などの有彩色で白っぽい色、および無彩色で白っぽい色、も含むものとする。本明細書内における「淡彩色」とは、上述した色をいうものとする。
【０１４７】
本態様における着色樹脂基体については、上述の「Ｉ．第１態様  ２．車両用内装材」の項で説明した内容と同様であるため、ここでの説明は省略する。
本態様において、上記着色樹脂基体が、表皮層、中間層、および芯材から構成されることが好ましい。その理由については、上記項で説明した理由と同様である。また、着色樹脂基体を構成する表皮層、中間層、および芯材については、上記項で説明した各部材と同様である。
本態様における着色樹脂基体が、表皮層、中間層、および芯材から構成される場合、上記表皮層は、表皮層単層からなるものであってもよく、着色フィルムと表皮層用基材との２層からなるものであってもよい。
なお、本態様における着色樹脂基体を構成する表皮層は、表面に低反射構造部が直接形成されない点が、上述の「Ｉ．第１態様  ２．車両用内装材」の項で説明した表皮層と相違する。
【０１４８】
上記着色樹脂基体の製造方法は、公知の車両用内装材の製造方法と同様とすることができる。
【０１４９】
３．その他
本態様の車両用内装材は、透明フィルム層および着色樹脂基体の他に、必要に応じて、意匠層や、消音、赤外線反射、放熱等の機能性層を有していてもよい。これらの層は、着色樹脂基体と透明フィルム層の間に形成されることが好ましい。上記透明フィルム層が有する上記低反射構造部の効果を十分に発揮することができるからである。
【０１５０】
４．製造方法
本態様の車両用内装材の製造方法は、着色樹脂基体表面に、低反射構造部を有する透明フィルム層を形成することが可能な方法であれば特に限定されない。
上記製造方法としては、例えば、低反射構造部を形成した透明フィルム層を車両用内装材成形用の射出成形用金型にインサートし、着色樹脂基体を射出成形すると同時に上記透明フィルム層を上記着色樹脂基体の表面に配置する方法、車両用内装材成形用の射出成形用金型を用いて所望の形状に着色樹脂基体を成形し、上記着色樹脂基体の表面に、低反射構造部を形成した透明フィルム層を貼合する方法等が挙げられる。
上記着色樹脂基体の製造方法は、一般的な車両用内装材の製造方法と同様とすることができる。上記着色樹脂基体の表面に低反射構造部を有している場合は、「Ｉ．第１態様  ３．製造方法」の項で説明した方法を用いることができる。
【０１５１】
５．用途
本態様の車両用内装材の用途は、上述の「Ｉ．第１態様  ４．用途」の項に記載した内容と同様とすることができるため、ここでの説明は省略する。
本態様の車両用内装材は、濃彩色を呈する場合だけでなく淡彩色を呈する場合であっても、表面に低反射構造部を有する透明フィルム層により、優れた反射率低減効果を奏するとともに、上記車両用内装材の色彩や模様等の視認性を向上することができる。よって、本態様の車両用内装材は濃彩色だけでなく、それ以外の幅広い色彩の呈色が要求される用途にも、好適に用いることが可能である。
【０１５２】
Ｂ．車両用内装材用フィルム
本発明の車両用内装材用フィルムは、透明樹脂層の少なくとも一方の表面に多数の溝部を備える低反射構造部を有する車両用内装材用フィルムであって、上記溝部は、上記溝部の側面により囲まれた領域である溝口部の平面視形状を八角形に近似したときの面積の平均が９４０００ｎｍ２以上１３１０００ｎｍ２以下の範囲内であり、上記溝部の上記溝口部の平面視形状を八角形に近似したときの最大内角の分散が６００（°）２以上１０２０（°）２以下の範囲であり、一の上記溝部と、上記一の溝部の上記溝口部の平面視形状を八角形に近似したときの重心に最も接近した位置に上記溝口部の上記重心を有する上記溝部との重心間距離（以下、最近接重心間距離と称する場合がある。）の平均が５００ｎｍ以下であり、上記重心間距離の分散が８０００ｎｍ２以上であることを特徴とするものである。
【０１５３】
本発明の車両用内装材用フィルムは、例えば、図６で例示した透明フィルム層５と同様の構造とすることができる。
【０１５４】
本発明によれば、車両用内装材用フィルムの表面に所定の低反射構造部を有することで、上記低反射構造部を構成する溝部において光を多数回反射させることができ、また、干渉によって特定の波長光の強度が強まるのを抑制することができる。
このため、本発明の車両用内装材用フィルムは、広波長域の光に対して優れた反射率低減効果を奏することができ、本発明の車両用内装材用フィルムを車両用内装材の表面に配置することにより、太陽光および後続車のヘッドライト等の光の反射による眩しさを低減し、窓への内装材等の映り込みを防止することができる。
【０１５５】
加えて、本発明の車両用内装材用フィルムは、上述の「Ａ．車両用内装材  ＩＩ．第２態様  １．透明フィルム層」の項で説明した透明フィルム層と同様の機能を有することができる。
すなわち、本発明の車両用内装材用フィルムは、上述の低反射構造部により、広波長域の光に対して優れた反射率低減効果を発揮することが可能となることから、車両用内装材の表面に配置することにより、上記車両用内装材との境界面における全反射を低減することができる。
また、本発明の車両用内装材用フィルムは、上述の「Ａ．車両用内装材  ＩＩ．第２態様  １．透明フィルム層」の項で説明したように、上記低反射構造部が、上述したように入射した光をミー散乱させる構造を有する。これにより、入射した光の後方散乱が少なくなり、車両用内装材の表面への光の吸収率を高めることができる。このため、本発明の車両用内装材用フィルムは、上記車両用内装材の発色性を向上させることができる。
【０１５６】
本発明の車両用内装材用フィルムは、上述の「Ａ．車両用内装材  ＩＩ．第２態様  １．透明フィルム層」の項で説明した透明フィルム層と同様とすることができる。
【０１５７】
本発明の車両用内装材用フィルムにおける低反射構造部の詳細については、上述の「Ａ．車両用内装材  Ｉ．第１態様  １．低反射構造部」および「Ａ．車両用内装材  ＩＩ．第２態様  １．透明フィルム層  （１）低反射構造部」の項で説明した内容と同様であるため、ここでの説明は省略する。
【０１５８】
本発明の車両用内装材用フィルムは、一方の表面に上記低反射構造部を有する透明樹脂層単層からなる第１仕様であってもよく、透明基材と、上記透明基材上に形成され、一方の表面に上記低反射構造部を有する透明樹脂層と、を有する第２仕様であってもよい。
各仕様における透明樹脂層および透明基材については、上述の「Ａ．車両用内装材  ＩＩ．第２態様  １．透明フィルム層  （２）透明フィルム層の仕様」の項で説明した低反射構造部層および透明基材と同様であるため、ここでの説明は省略する。
【０１５９】
本発明の車両用内装材用フィルムの光学特性については、上述の「Ａ．車両用内装材  ＩＩ．第２態様  １．透明フィルム層  （３）透明フィルム層の光学特性」の項で説明した内容と同様であるため、ここでの説明は省略する。
中でも、本発明の車両用内装材用フィルムは、上記低反射構造部における５°正反射率と６５°反射率との差が１．５％以下であり、かつ、最大反射率が２．０％以下であることが好ましい。本発明の車両用内装材用フィルムを車両用内装材の表面に配置した際に、上記車両用内装材の形状により視認する角度が大きく異なる場合であっても、優れた反射率低減効果を奏することが可能となるからである。
【０１６０】
本発明の車両用内装材用フィルムは、低反射構造部を有する面と対向する面側に接着層を有していてもよい。
【０１６１】
本発明の車両用内装材用フィルムの製造方法は、上述の「Ａ．車両用内装材  ＩＩ．第２態様  １．透明フィルム層  （４）透明フィルム層の製造方法」の項で説明した製造方法と同様とすることができるため、ここでの説明は省略する。
【０１６２】
本発明の車両用内装材用フィルムは、車両用内装材の表面に配置することにより、優れた反射率低減効果を奏することができる。上記車両用内装材として、具体的には、上述の「Ａ．車両用内装材  Ｉ．第１態様  ４．用途」および「Ａ．車両用内装材  ＩＩ．第２態様  ５．用途」の項で説明したものが挙げられる。
【０１６３】
さらに、本発明の車両用内装材用フィルムは、フロントガラス等の車両用窓ガラスの内面（車室内側に位置する面）に貼合して反射防止フィルムとして使用することもできる。
【０１６４】
本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【０１６５】
以下に実施例および比較例を示し、本発明をさらに詳細に説明する。
【０１６６】
［実施例１〜４］
以下の方法で、車両用内装材（第１態様）を得た。
【０１６７】
（転写原版Ａ〜Ｄの作製）
ステンレス板にブラスト加工をして、三次元表面粗さ測定における算術平均面粗さＳａが表１に示す各値となるように仕上げた。次に、下記の組成を含有するめっき浴を用い、陽極としてグラファイト電極を用いて、表１に示す条件で、電流密度を開始値（Ａ／ｄｍ２）から終了値（Ａ／ｄｍ２）まで１分毎のステップで所定値（Ａ／ｄｍ２）ずつ小さくして、ステンレス板の加工面に電解めっき処理を行い、上記加工面上に黒色クロムめっき膜を形成した。これにより、多数の凸型錐状構造体を版面に有した転写原版Ａ〜Ｄをそれぞれ得た。
なお、転写原版Ａにおける多数の凸型錐状構造体は、転写原版Ａを元に形成される低反射構造部部材Ａにおける多数の溝部の反転形状およびそのばらつきと、対応関係にあった。転写原版Ｂ〜Ｄについても同様であった。
【０１６８】
（めっき浴の組成）
・塩化クロム：２００ｇ／ｄｍ３（０．７５ｍｏｌ／ｄｍ３）
・塩化アンモニウム：３０ｇ／ｄｍ３（０．５６ｍｏｌ／ｄｍ３）
・シュウ酸：３ｇ／ｄｍ３（０．０２４ｍｏｌ／ｄｍ３）
・炭酸バリウム：５ｇ／ｄｍ３（０．０２５ｍｏｌ／ｄｍ３）
・ホウ酸：３０ｇ／ｄｍ３（０．４９ｍｏｌ／ｄｍ３）
・フッ化バリウム：１０ｇ／ｄｍ３（０．０５７ｍｏｌ／ｄｍ３）
【０１６９】
（ソフトモールドａ１〜ｄ１の作製）
転写原版Ａ〜Ｄを用い、各転写原版の上記版面上に下記の組成から成る紫外線硬化型のソフトモールド形成用組成物を塗布し、厚さ０．２ｍｍのポリカーボネート（ＰＣ）フィルム（パンライト（登録商標）フィルム  帝人化成（株）製)で挟んで、ＰＣフィルム面側から波長３６５ｎｍ、照射エネルギー１７０ｍＪ／ｃｍ２でＵＶ照射して硬化した後、転写原版を剥離した。これにより、転写原版の凸型錐状構造体の反転形状である多数の凹型錐状構造体を版面に有する第１ソフトモールドａ１〜ｄ１をそれぞれ得た。
【０１７０】
＜ソフトモールド形成用組成物＞
・ウレタンアクリレート  …  ３５質量％
・１，６‐ヘキサンジオールジアクリレート  …  ３５質量％
・ペンタエリスリトールトリアクリレート  …  １０質量％
・ビニルピロリドン  …  １５質量％
・１‐ヒドロキシシクロヘキシルフェニルケトン  …  ２質量％
・ベンゾフェノン  …  ２質量％
・ポリエーテル変性シリコーンオイル  …  １質量％
【０１７１】
（電鋳版Ａ’〜Ｄ’の作製）
ソフトモールドａ１〜ｄ１を用い、各ソフトモールドの上記版面上に、下記組成を含有するめっき浴を用い、陽極として精錬ニッケル電極を用いて、下記の条件で電解めっき処理を施し、ソフトモールドの凹型錐状構造体の反転形状である多数の凸型錐状構造体を版面に有するニッケル電鋳版（厚み約３ｍｍ）Ａ’〜Ｄ’をそれぞれ得た。
【０１７２】
＜電解めっき処理条件＞
・温浴の温度：４５±５℃
・平均電流密度：５Ａ／ｄｍ２
・通電時間：約５０時間
【０１７３】
＜めっき浴の組成＞
・スルファミン酸ニッケル：４５０ｇ／ｄｍ３
・ホウ酸：４０ｇ／ｄｍ３
・ラウリル硫酸ナトリウム：０．１５ｇ／ｄｍ３
・フッ化バリウム：１０ｇ／ｄｍ３
【０１７４】
（黒色低反射構造部部材Ａ〜Ｄの作製）
得られたニッケル電鋳版Ａ’〜Ｄ’を用い、各ニッケル電鋳版を射出成形用金型に賦し、下記の組成から成る低反射構造部用組成物を射出して、表面に多数の溝部を備える黒色低反射構造部部材Ａ〜Ｄをそれぞれ得た。上記黒色低反射構造部部材は、後述するインストルメントパネルに付すことで、車両用内装材の第１態様における低反射構造部と擬した。
【０１７５】
＜黒色低反射構造部用組成物＞
・ＡＢＳ樹脂（デンカ透明ＡＢＳ樹脂  電気化学工業（株）製）  …  ９９質量％
・カーボンブラック（三菱カーボンブラック＃９７０  三菱化学（株）製）  …  １質量％
【０１７６】
（透明低反射構造部部材（評価用サンプル）Ａ〜Ｄの作製）
ヘイズ値測定用の評価用サンプルとして、黒色低反射構造部部材Ａ〜Ｄの作製に使用した上記射出成形用金型に、ＡＢＳ樹脂のみを射出して、表面に多数の溝部を備える透明低反射構造部部材Ａ〜Ｄをそれぞれ得た。
【０１７７】
（第１態様の車両用内装材Ａ〜Ｄの作製）
黒色低反射構造部部材Ａ〜Ｄをそれぞれ、プジョー２０７  ベースグレード（２００７年型）と同型のインストルメントパネルの計器盤の上部を覆う部分に配置し、セメダイン（登録商標）超多用途接着剤  スーパーＸクリア  ＡＸ−０４１を用いて貼付して、表面に低反射構造部を有するインストルメントパネルＡ〜Ｄをそれぞれ得た。
【０１７８】
［比較例１〜３］
以下の方法で、車両用内装材（第１態様）を得た。
【０１７９】
（転写原版Ｅ〜Ｇの作製）
ステンレス板にブラスト加工をして、三次元表面粗さ測定における算術平均面粗さＳａが表１に示す各値となるように仕上げた。次に、実施例１と同様の方法により、多数の凸型錐状構造体を版面に有した転写原版Ｅ〜Ｇをぞれぞれ得た。
転写原版Ｅにおける多数の凸型錐状構造体は、転写原版Ｅを元に形成される低反射構造部部材Ｅにおける多数の溝部の反転形状およびそのばらつきと、対応関係にあった。転写原版Ｆ〜Ｇについても同様であった。
【０１８０】
（ソフトモールドｅ１〜ｇ１の作製）
転写原版Ａにかえて、転写原版Ｅ〜Ｇを用いたこと以外は、実施例１と同様の方法により、多数の凹型錐状構造体を版面に有するソフトモールドｅ１〜ｇ１をそれぞれ得た。
【０１８１】
（電鋳版Ｅ’〜Ｇ’の作製）
ソフトモールドａ１にかえて、ソフトモールドｅ１〜ｇ１を用いたこと以外は、実施例１と同様の方法により、多数の凸型錐状構造体を版面に有するニッケル電鋳版（厚み約３ｍｍ）Ｅ’〜Ｇ’をそれぞれ得た。
【０１８２】
（黒色低反射構造部部材Ｅ〜Ｇの作製）
ニッケル電鋳版Ａ’にかえて、ニッケル電鋳版Ｅ’〜Ｇ’を用いたこと以外は、実施例１と同様の方法により、表面に多数の溝部を備える黒色低反射構造部部材Ｅ〜Ｇをそれぞれ得た。上記黒色低反射構造部部材は、後述するインストルメントパネルに付すことで、車両用内装材の第１態様における低反射構造部と擬した。
【０１８３】
（透明低反射構造部部材（評価用サンプル）Ｅ〜Ｇの作製）
ヘイズ値測定用の評価用サンプルとして、黒色低反射構造部部材Ｅ〜Ｇの作製に使用した射出成形用金型に、ＡＢＳ樹脂のみを射出して、表面に多数の溝部を備える透明低反射構造部部材Ｅ〜Ｇをそれぞれ得た。
【０１８４】
（第１態様の車両用内装材Ｅ〜Ｇの作製）
黒色低反射構造部部材Ｅ〜Ｇを用いたこと以外は、実施例１と同様にして、表面に低反射構造部を有するインストルメントパネルＥ〜Ｇを得た。
【０１８５】
［実施例５〜１１］
以下の方法で、車両用内装材（第２態様）を得た。
【０１８６】
（転写原版Ｈ〜Ｎの作製）
ステンレス板にブラスト加工をして、三次元表面粗さ測定における算術平均面粗さＳａが表３に示す各値となるように仕上げた。次に、転写原版Ａの作製時に用いためっき浴を用い、陽極としてグラファイト電極を用いて、表３に示す条件で、電流密度を開始値（Ａ／ｄｍ２）から終了値（Ａ／ｄｍ２）まで１分毎のステップで所定値（Ａ／ｄｍ２）ずつ小さくして、ステンレス板の加工面に電解めっき処理を行い、上記加工面上に黒色クロムめっき膜を形成した。これにより、多数の凸型錐状構造体を版面に有した転写原版Ｈ〜Ｎをそれぞれ得た。
転写原版Ｈにおける多数の凸型錐状構造体は、転写原版Ｈを元に形成される透明フィルム層Ｈにおける多数の溝部の反転形状およびそのばらつきと、対応関係にあった。転写原版Ｉ〜Ｎについても同様であった。
【０１８７】
（第１ソフトモールドｈ１〜ｎ１の作製）
転写原版Ａにかえて、転写原版Ｈ〜Ｎを用いたこと以外は、実施例１のソフトモールドの作製と同様にして、転写原版の凸型錐状構造体の反転形状である凹型錐状構造体が多数形成された版面を有する第１ソフトモールドｈ１〜ｎ１をそれぞれ得た。
【０１８８】
（第２ソフトモールドｈ２〜ｎ２の作製）
第１ソフトモールドｈ１〜ｎ１を用い、各第１ソフトモールドの上記版面上に、第１ソフトモールドと同一組成の上記ソフトモールド形成用組成物を塗布し、上記ＰＣフィルムで挟んで上記ＰＣフィルム面側から波長３６５ｎｍ、照射エネルギー１７０ｍＪ/ｃｍ２でＵＶ照射をして硬化した後、第１ソフトモールドを剥離した。これにより、第１ソフトモールドの凹型錐状構造体の反転形状である多数の凸型錐状構造体を版面に有する第２ソフトモールドｈ２〜ｎ２をそれぞれ得た。
第２ソフトモールドｈ２の凸型錐状構造体は、元となる転写原版Ｈの凸錐状構造体Ｈと対応した。第２ソフトモールドｉ２〜ｎ２についても同様であった。
【０１８９】
（透明フィルム層の作製）
得られた第２ソフトモールドｈ２〜ｎ２を用い、各第２ソフトモールド上記版面上に、下記の組成から成る紫外線硬化型の低反射構造部層用組成物を塗布し、塗布面上に二軸延伸ポリエステルフィルム（アクリプレン（登録商標）  ＨＢＡ００２  三菱レイヨン（株）製）を配置した。上記フィルム面側から波長３６５ｎｍ、照射エネルギー１７０ｍＪ／ｃｍ２でＵＶ照射をして、上記低反射構造部層用組成物を硬化した。その後、第２ソフトモールドを剥離した。これにより、表面に多数の溝部を備える低反射構造部を有する透明フィルム層Ｈ〜Ｎをそれぞれ得た。
得られた透明フィルム層は、本発明の車両用内装用フィルムに相当した。
【０１９０】
＜低反射構造部層用組成物＞
・ウレタンアクリレート  …  ３５質量％
・１，６‐ヘキサンジオールジアクリレート  …  ３５質量％
・ペンタエリスリトールトリアクリレート  …  １０質量％
・ビニルピロリドン  …  １５質量％
・１‐ヒドロキシシクロヘキシルフェニルケトン  …  ２質量％
・ベンゾフェノン  …  ２質量％
・ポリエーテル変性シリコーンオイル  …  １質量％
【０１９１】
（第２態様の車両用内装材Ｈ〜Ｎの作製）
透明フィルム層Ｈ〜Ｎをそれぞれ、プジョー２０７  ベースグレード（２００７年型）と同型のインストルメントパネルの計器盤の上部を覆う部分に配置し、実施例１で用いたセメダインを用いて貼付して、表面に低反射構造部を有するインストルメントパネルＨ〜Ｎを得た。
【０１９２】
［比較例４〜７］
以下の方法で、車両用内装材（第２態様）を得た。
【０１９３】
（転写原版Ｏ〜Ｒの作製）
ステンレス板にブラスト加工をして、三次元表面粗さ測定における算術平均面粗さＳａが表３に示す各値となるように仕上げた。次に、実施例５と同様の方法により、多数の凸型錐状構造体を版面に有した転写原版Ｏ〜Ｒをぞれぞれ得た。
転写原版Ｏにおける多数の凸型錐状構造体は、転写原版Ｏを元に形成される透明フィルム層Ｏにおける多数の溝部の反転形状およびそのばらつきと、対応関係にあった。転写原版Ｐ〜Ｒについても同様であった。
【０１９４】
（第１ソフトモールドｏ１〜ｒ１および第２ソフトモールドｏ２〜ｒ２の作製）
転写原版Ｈにかえて、転写原版Ｏ〜Ｒを用いたこと以外は、実施例５と同様の方法により、多数の凹型錐状構造体を版面に有する第１ソフトモールドｏ１〜ｒ１をそれぞれ得た。
また、第１ソフトモールドｈ１にかえて、第１ソフトモールドｏ１〜ｒ１を用いたこと以外は、実施例５と同様の方法により、多数の凸型錐状構造体を版面に有する第２ソフトモールドｏ２〜ｒ２をそれぞれ得た。
第２ソフトモールドｏ２の凸型錐状構造体は、元となる転写原版Ｏの凸錐状構造体と対応した。第２ソフトモールドｐ２〜ｒ２についても同様であった。
【０１９５】
（透明フィルム層Ｏ〜Ｒの作製）
第２ソフトモールドｈ２にかえて、ソフトモールドｏ２〜ｒ２を用いたこと以外は、実施例５と同様にして、表面に多数の溝部を備える低反射構造部を有する透明フィルム層Ｏ〜Ｒをそれぞれ得た。
【０１９６】
（第２態様の車両用内装材Ｏ〜Ｒの作製）
透明フィルム層Ｏ〜Ｒをそれぞれ、プジョー２０７  ベースグレード（２００７年型）と同型のインストルメントパネルの計器盤の上部を覆う部分に配置し、実施例１で用いたセメダインを用いて貼付して、表面に低反射構造部を有するインストルメントパネルＯ〜Ｒを得た。
【０１９７】
［評価１］
実施例１〜４および比較例１〜３で得た黒色低反射構造部部材Ａ〜ＤおよびＥ〜Ｇ、ならびに、実施例５〜１１および比較例４〜７で得た透明フィルム層Ｈ〜ＮおよびＯ〜Ｒについて、以下の条件にてＳＥＭ観察を行い、平面視ＳＥＭ像から溝口部の面積、溝口部の最大内角、および隣接する溝部の最近接重心間距離の、それぞれの平均および分散を求めた。
各パラメータの定量化は、実施例１〜４および比較例１〜３で得られた黒色低反射構造部部材については、表面に形成された多数の溝部の中から表１に示す点数を抽出して行った。また、実施例５〜１１および比較例４〜７で得られた透明フィルム層については、表面に形成された多数の溝部の中から表３に示す点数を抽出して行った。
平面視ＳＥＭ像を用いた各パラメータの定量化は、上述の「Ｉ．第１態様  １．低反射構造部  （１）溝部  （ａ）パラメータの定量化方法」の項で説明した方法により行った。
【０１９８】
（ＳＥＭ観察条件）
・ＳＥＭ：電界放出形走査電子顕微鏡  Ｓ−４５００（（株）日立ハイテクノロジーズ製）
・観察方法：Ｔｏｐ−Ｖｉｅｗ（溝部を有する面側から）
・前処理：Ｐｔ−Ｐｄスパッタ
・観察倍率：×２０ｋ
・視野範囲：縦４μｍ×横４μｍ
・アングル：０°，３０°
【０１９９】
［評価２］
実施例１〜４および比較例１〜３で得た黒色低反射構造部部材Ａ〜ＤおよびＥ〜Ｇ、ならびに、実施例５〜１１および比較例４〜７で得た透明フィルム層Ｈ〜ＮおよびＯ〜Ｒについて、以下の条件にて最大反射率を計測した。実施例５〜１１および比較例４〜７については、黒色層を下に配置した状態で測定を行った。
（条件）
・計測装置：紫外可視近赤外分光光度計  ＵＶ−３１００ＰＣ（（株）島津製作所製)
・計測方法：８°入射光（波長領域３８０ｎｍ〜７８０ｎｍ）に対する全方向の積算反射率
【０２００】
［評価３］
実施例１〜４および比較例１〜３で得た透明低反射構造部部材Ａ〜ＤおよびＥ〜Ｇ、ならびに、実施例５〜１１および比較例４〜７で得た透明フィルム層Ｈ〜ＮおよびＯ〜Ｒについて、以下の条件にてヘイズ値を計測した。
（条件）
・計測装置：ヘイズメーター  ＨＭ−１５０(（株）村上色彩技術研究所製)
・計測方法：ＪＩＳ Ｋ７１３６に準拠した方法
【０２０１】
［評価４］
実施例１〜４および比較例１〜３で得た黒色低反射構造部部材Ａ〜ＤおよびＥ〜Ｇ、ならびに、実施例５〜１１および比較例４〜７で得た透明フィルム層Ｈ〜ＮおよびＯ〜Ｒについて、以下の条件にて５°正反射率および６５°反射率を計測した。
（条件）
・計測装置：紫外可視近赤外分光光度計  Ｖ−７１００（日本分光（株）製）
・計測方法：検出器側の角度を５°に固定し、５°および６５°の入射光（波長領域３８０ｎｍ〜７８０ｎｍ）に対する５°正反射率および６５°反射率を計測
【０２０２】
［評価５］
実施例１〜１１および比較例１〜７で得たインストルメントパネルについて、以下の方法により、ヘッドライトの反射光による防眩性を評価した（目視評価１）。
【０２０３】
（評価方法）
トヨタ  クラウン  ＧＲＳ２００（２０１３年型）用のヘッドライトを、インストルメントパネルから１５ｍの位置に配置して照射した。被験者（５名）は運転時を想定してインストルメントパネルに向かって座り、目視により低反射構造部の有無による防眩性を比較評価した。
参照例として、低反射構造部および透明フィルム層を付す前のインストルメントパネル（プジョー２０７  ベースグレード（２００７年型）と同型のインストルメントパネル）を用いて、同様の方法で防眩性を確認し、このときの防眩性を基準（△）とした。
【０２０４】
実施例１〜１１および比較例１〜７で得たインストルメントパネルの防眩性について、上記基準と対比し、以下の項目で判定した。
◎  …  基準に比べて眩しさを全く気にすることなく、防眩性が非常に良好。
○  …  基準に比べて眩しさを気にすることなく、防眩性が良好。
△  …  基準並み。
【０２０５】
［評価６］
実施例１〜１１および比較例１〜７で得たインストルメントパネルについて、以下の方法により、ヘッドライトの反射光によるフロントガラスへのインストルメントパネル像の映り込みを評価した（目視評価２）。評価に際し、フロントガラスの代わりに透明アクリル板を配置した。
【０２０６】
（評価方法）
トヨタ  クラウン  ＧＲＳ２００（２０１３年型）用のヘッドライトを、インストルメントパネルから１５ｍの位置に配置して照射した。被験者（５名）は運転時を想定してインストルメントパネルに向かって座り、目視により、透明アクリル板へのインストルメントパネル像の映り込みを確認した。
参照例として、低反射構造部および透明フィルム層を付す前のインストルメントパネル（プジョー２０７  ベースグレード（２００７年型）と同型のインストルメントパネル）を用いて、同様の方法で透明アクリル板へのインストルメントパネル像の映り込みを確認し、このときの映り込みの程度を基準（△）とした。
【０２０７】
実施例１〜１１および比較例１〜７で得たインストルメントパネルを用いた場合の、透明アクリル板へのインストルメントパネル像の映り込みについて、上記基準と対比し、以下の項目で判定した。
◎  …  基準に比べて映り込みを全く気にすることなく、非常に良好。
○  …  基準に比べて映り込みを気にすることなく、良好。
△  …  基準並み。
【０２０８】
評価１〜評価３の結果を、実施例１〜４および比較例１〜３については表１に示し、実施例５〜１１および比較例４〜７については表３に示す。
また、評価４〜評価６の結果を、実施例１〜４および比較例１〜３については表２に示し、実施例５〜１１および比較例４〜７については表４に示す。
表中のμは平均、σ２は分散を示す。また、表中の◎／○／△は、目視評価における◎、○および△の人数を順に示す。
【０２０９】
【表１】
0006627546.tif 000002
【０２１０】
【表２】
0006627546.tif 000003
【０２１１】
【表３】
0006627546.tif 000004
【０２１２】
【表４】
0006627546.tif 000005
【符号の説明】
【０２１３】
１  …  着色樹脂基体
２  …  溝部
３  …  低反射構造部
５  …  透明フィルム層
１０  …  車両用内装材
１１  …  芯材
１２  …  中間層
１３  …  表皮材
【図１】
0006627546.tif 000006
【図２】
0006627546.tif 000007
【図３】
0006627546.tif 000008
【図４】
0006627546.tif 000009
【図５】
0006627546.tif 000010
【図６】
0006627546.tif 000011